(57)【要約】  本発明は着色ポリプロピレン繊維を開示し、該繊維は成分ａのヒンダードフェノール系酸化防止剤及び成分ｂのホスファイト系酸化防止剤及び／又は成分ｃのヒンダードアミン系酸化防止剤を含み、成分ａは着色ポリプロピレン繊維の４００〜１５０００ｐｐｍを占め、成分ｂと成分ａの重量比率は０．８〜６．０：１であり、成分ｃは着色ポリプロピレン繊維の４０００〜５００００ｐｐｍを占める。前記着色ポリプロピレン繊維は、優れた酸化防止性を有し、分解による発熱が少なく、用途が幅広い。【特許請求の範囲】
【請求項１】
着色ポリプロピレン繊維であって、前記ポリプロピレン繊維は成分ａのヒンダードフェノール系酸化防止剤及び成分ｂのホスファイト系酸化防止剤及び／又は成分ｃのヒンダードアミン系酸化防止剤を含み、成分ａは着色ポリプロピレン繊維の４００〜１５０００ｐｐｍを占め、成分ｂを含有する場合、成分ｂと成分ａの重量比率は０．８〜６．０：１であり、成分ｃを含有する場合、成分ｃは着色ポリプロピレン繊維の４０００〜５００００ｐｐｍを占めることを特徴とする、着色ポリプロピレン繊維。
【請求項２】
前記成分ａは着色ポリプロピレン繊維の１１００〜１５０００ｐｐｍを占め、着色ポリプロピレン繊維のＬ値は２０未満であることを特徴とする、請求項１に記載の着色ポリプロピレン繊維。
【請求項３】
前記成分ａは着色ポリプロピレン繊維の４００ｐｐｍ以上、１１００ｐｐｍ未満を占め、着色ポリプロピレン繊維のＬ値は２０〜７５であることを特徴とする、請求項１に記載の着色ポリプロピレン繊維。
【請求項４】
前記成分ａは着色ポリプロピレン繊維の５００〜８０００ｐｐｍを占めることを特徴とする、請求項１に記載の着色ポリプロピレン繊維。
【請求項５】
前記成分ｂと成分ａの重量比率は０．８〜４．０：１であることを特徴とする、請求項１又は２に記載の着色ポリプロピレン繊維。
【請求項６】
前記成分ｃは着色ポリプロピレン繊維の４０００〜２００００ｐｐｍを占めることを特徴とする、請求項１又は２に記載の着色ポリプロピレン繊維。
【請求項７】
該着色ポリプロピレン繊維は成分ａ、成分ｂ及び成分ｃを含むことを特徴とする、請求項１に記載の着色ポリプロピレン繊維。
【請求項８】
前記成分ａのヒンダードフェノール系酸化防止剤系の酸化防止剤は、ペンタエリスリトールテトラキス［β−（３，５−ジ−ｔｅｒｔ−ブチル−４−ヒドロキシフェニル）プロピオネート］、ステアリル−β−（３，５−ジ−ｔ−ブチル−４−ヒドロキシフェニル）プロピオネート、１，３，５−トリメチル−２，４，６−トリス（３，５−ジ−ｔｅｒｔ−ブチル−４−ヒドロキシベンジル）ベンゼン又は１，３，５−トリス（４−ｔｅｒｔ−ブチル−３−ヒドロキシ−２，６−ジメチルベンジル）−１，３，５−トリアジン−２，４，６−（１Ｈ，３Ｈ，５Ｈ）−トリオンのうちの少なくとも１種であることを特徴とする、請求項１に記載の着色ポリプロピレン繊維。
【請求項９】
前記成分ｂのホスファイト系酸化防止剤は、ポリ（ジプロピレングリコール）フェニルホスファイト、ビス（２，６−ジ−ｔｅｒｔ−ブチル−４−メチルフェニル）ペンタエリスリトールジホスフェート、トリス（２，４−ジ−ｔｅｒｔ−ブチルフェニル）ホスファイト、ビス（２，４，６−トリ−ｔｅｒｔ−ブチルフェニル）ペンタエリスリトールジホスファイト、テトラ（２，４−ジ−ｔｅｒｔ−ブチルフェノール）−４，４’−ビフェニルジホスファイト又は３，９−ビスオクタデシルオキシ−２，４，８，１０−テトラオキサ−３，９−ジホスファスピロ［５．５］ウンデカンのうちの少なくとも１種であることを特徴とする、請求項１に記載の着色ポリプロピレン繊維。
【請求項１０】
前記成分ｃのヒンダードアミン系酸化防止剤系の酸化防止剤は、ポリ｛［６−［（１，１，３，３−テトラメチルブチル）アミノ］］−１，３，５−トリアジン−２，４−［（２，２，６，６，−テトラメチル−ピペリジニル）イミノ］−１，６−ヘキサンジイル［（２，２，６，６−テトラメチル−４−ピペリジニル）イミノ］｝、ポリコハク酸（４−ヒドロキシエチル−２，２，６，６−テトラメチル−１−ピペリジンエタノール）、ＮI，ＮII，ＮIII，ＮIV−テトラ（２，４−ビス（Ｎ−１，２，２，６，６−ペンタメチル−４−ピペリジニル）イミノ−ｎ）））−ブチルアミノ）−１，３，５−トリアジン−６−イル）−４，７−ジアゼカン−１，１０−ジアミン、ビス（１−ウンデカン−２，２，６，６−テトラメチルピペリジン−４−イル）カルボネート又は１，３，５−トリアジン−２，４，６−トリアミン−Ｎ−Ｎ”’−［１，２−エタンジイルビス［［［４，６−ビス［ブチル（１，２，２，６，６−ペンタメチル−４−ピペリジニル）アミノ］−１，３，５−トリアジン−２−イル］イミノ］３，１−プロパンジイル］］−ビス［Ｎ’−Ｎ”−ジブチル−Ｎ’，Ｎ”−ビス（１，２，２，６，６−ペンタメチル−４−ピペリジニル）］のうちの少なくとも１種であることを特徴とする、請求項１に記載の着色ポリプロピレン繊維。
【請求項１１】
請求項１に記載の着色ポリプロピレン繊維の製造方法であって、ポリプロピレンと、成分ａのヒンダードフェノール系酸化防止剤及び成分ｂのホスファイト系酸化防止剤及び／又は成分ｃのヒンダードアミン系酸化防止剤とを均一に混合して、押し出して造粒し、着色ポリプロピレン混合物を得ることと、次に着色ポリプロピレン混合物を溶融紡糸して着色ポリプロピレン繊維を得ることと、を含み、成分ａはポリプロピレン混合物の４００〜１５０００ｐｐｍを占め、成分ｂを添加する場合、成分ｂと成分ａの重量比率は０．８〜６．０：１であり、成分ｃを添加する場合、成分ｃはポリプロピレン混合物の４０００〜５００００ｐｐｍを占めることを特徴とする、請求項１に記載の着色ポリプロピレン繊維の製造方法。
【発明の詳細な説明】
【技術分野】
【０００１】
本発明は酸化防止性に優れた着色ポリプロピレン繊維及びその製造方法に関する。
【背景技術】
【０００２】
ポリプロピレン繊維は、軽量、速乾性等の利点を有することから、幅広く使用されている。しかしながら、ポリプロピレンは光や熱の作用下で酸化分解し、アルキルラジカルが発生し、且つこの反応が継続的に進む。このような自動酸化サイクルと称される連鎖反応によって、ポリプロピレン自体は酸化分解し、さらに該分解反応は発熱反応であり、それ自体の発熱の作用によりポリプロピレンは溶融、発煙、焼損してしまう。
【０００３】
ポリプロピレンの酸化発熱の問題を軽減させるために、従来技術では、酸化防止剤を添加する対策を取るのが一般的である。たとえば、中国特許出願０２１１２７４３．３において、透過性ポリプロピレン組成物が開示されており、ポリプロピレンの酸化防止性を向上させるために、フェノール系及びホスファイト系又は硫酸系酸化防止剤を添加する。透明ポリプロピレンと異なり、着色ポリプロピレンは酸化防止性が悪く、さらに着色ポリプロピレンにおけるカーボンブラック等の着色剤が酸化防止剤を吸着する作用があることから、酸化防止剤のポリプロピレンでの分布に影響を与え、酸化防止剤の作用を弱める。
【先行技術文献】
【特許文献】
【０００４】
【特許文献１】中国特許出願０２１１２７４３．３
【発明の概要】
【発明が解決しようとする課題】
【０００５】
本発明は酸化防止性に優れた着色ポリプロピレン繊維を提供することを目的とする。
【課題を解決するための手段】
【０００６】
本発明の技術案は以下のとおりである。
【０００７】
着色ポリプロピレン繊維であって、該ポリプロピレン繊維は成分ａのヒンダードフェノール系酸化防止剤及び成分ｂのホスファイト系酸化防止剤及び／又は成分ｃのヒンダードアミン系酸化防止剤を含み、成分ａは着色ポリプロピレン繊維の４００〜１５０００ｐｐｍを占め、成分ｂを含有する場合、成分ｂと成分ａの重量比率は０．８〜６．０：１、好ましくは０．８〜４．０：１であり、成分ｃを含有する場合、成分ｃは着色ポリプロピレン繊維の４０００〜５００００ｐｐｍ、好ましくは４０００〜２００００ｐｐｍを占める。
【０００８】
成分ａが着色ポリプロピレン繊維の１１００〜１５０００ｐｐｍを占める場合、着色ポリプロピレン繊維のＬ値は好ましくは２０未満である。
【０００９】
成分ａが着色ポリプロピレン繊維の４００ｐｐｍ以上、１１００ｐｐｍ未満を占める場合、着色ポリプロピレン繊維のＬ値は好ましくは２０〜７５である。
【００１０】
前記成分ａは好ましくは着色ポリプロピレン繊維の５００〜８０００ｐｐｍを占める。
【００１１】
好ましくは、該着色ポリプロピレン繊維は成分ａ、成分ｂ及び成分ｃを同時に含有する。
【００１２】
前記成分ａのヒンダードフェノール系酸化防止剤系の酸化防止剤は、好ましくはペンタエリスリトールテトラキス［β−（３，５−ジ−ｔｅｒｔ−ブチル−４−ヒドロキシフェニル）プロピオネート］、ステアリル−β−（３，５−ジ−ｔ−ブチル−４−ヒドロキシフェニル）プロピオネート、１，３，５−トリメチル−２，４，６−トリス（３，５−ジ−ｔｅｒｔ−ブチル−４−ヒドロキシベンジル）ベンゼン又は１，３，５−トリス（４−ｔｅｒｔ−ブチル−３−ヒドロキシ−２，６−ジメチルベンジル）−１，３，５−トリアジン−２，４，６−（１Ｈ，３Ｈ，５Ｈ）−トリオンのうちの少なくとも１種である。
【００１３】
前記成分ｂのホスファイト系酸化防止剤は、好ましくはポリ（ジプロピレングリコール）フェニルホスファイト、ビス（２，６−ジ−ｔｅｒｔ−ブチル−４−メチルフェニル）ペンタエリスリトールジホスフェート、トリス（２，４−ジ−ｔｅｒｔ−ブチルフェニル）フェニルホスファイト、ビス（２，４，６−トリ−ｔｅｒｔ−ブチルフェニル）ペンタエリスリトールジホスファイト、テトラ（２，４−ジ−ｔｅｒｔ−ブチルフェノール）−４，４’−ビフェニルジホスファイト又は３，９−ビスオクタデシルオキシ−２，４，８，１０−テトラオキサ−３，９−ジホスファスピロ［５．５］ウンデカンのうちの少なくとも１種である。
【００１４】
前記成分ｃのヒンダードアミン系酸化防止剤系の酸化防止剤は、好ましくはポリ｛［６−［（１，１，３，３−テトラメチルブチル）アミノ］］−１，３，５−トリアジン−２，４−［（２，２，６，６，−テトラメチル−ピペリジニル）イミノ］−１，６−ヘキサンジイル［（２，２，６，６−テトラメチル−４−ピペリジニル）イミノ］｝、ポリコハク酸（４−ヒドロキシエチル−２，２，６，６−テトラメチル−１−ピペリジンエタノール）、ＮI，ＮII，ＮIII，ＮIV−テトラ（２，４−ビス（Ｎ−１，２，２，６，６−ペンタメチル−４−ピペリジニル）イミノ−ｎ）））−ブチルアミノ）−１，３，５−トリアジン−６−イル）−４，７−ジアゼカン−１，１０−ジアミン、ビス（１−ウンデカン−２，２，６，６−テトラメチルピペリジン−４−イル）カルボネート又は１，３，５−トリアジン−２，４，６−トリアミン−Ｎ−Ｎ”’−［１，２−エタンジイルビス［［［４，６−ビス［ブチル（１，２，２，６，６−ペンタメチル−４−ピペリジニル）アミノ］−１，３，５−トリアジン−２−イル］イミノ］３，１−プロパンジイル］］−ビス［Ｎ’−Ｎ”−ジブチル−Ｎ’，Ｎ”−ビス（１，２，２，６，６−ペンタメチル−４−ピペリジニル）］のうちの少なくとも１種である。
【００１５】
本発明はまた、着色ポリプロピレン繊維の製造方法を開示し、ポリプロピレンと、成分ａのヒンダードフェノール系酸化防止剤及び成分ｂのホスファイト系酸化防止剤及び／又は成分ｃのヒンダードアミン系酸化防止剤とを均一に混合して、押し出して造粒し、着色ポリプロピレン混合物を得ることと、次に着色ポリプロピレン混合物を溶融紡糸して着色ポリプロピレン繊維を得ることと、を含み、成分ａはポリプロピレン混合物の４００〜１５０００ｐｐｍを占め、成分ｂを添加する場合、成分ｂと成分ａの重量比率は０．８〜６．０：１であり、成分ｃを添加する場合、成分ｃはポリプロピレン混合物の４０００〜５００００ｐｐｍを占める。
【発明の効果】
【００１６】
本発明に係る着色ポリプロピレン繊維は、優れた酸化防止性を有し、分解発熱が少なく、用途が幅広い。
【発明を実施するための形態】
【００１７】
ポリプロピレン自体は構造が不安定で、酸化されやすく、且つ酸化過程に発熱現象が伴うため、ポリプロピレンを用いた製品の安全性に影響を与える。酸化防止剤を添加することによってポリプロピレンの酸化防止性を向上できるが、酸化防止性がより悪い着色剤含有着色ポリプロピレンの場合は、着色剤が酸化防止剤を吸着することにより、酸化防止剤の効果に影響を及ぼす。過量の酸化防止剤を添加すると、ポリプロピレン製品の物理的性能を低減させるとともに、着色ポリプロピレン製品が黄変しやすくなる。
【００１８】
本発明で提供する着色ポリプロピレン繊維は、優れた酸化防止性を有するだけでなく、強度等の繊維の物理的性能も良好で、且つ黄変が発生しにくい。
【００１９】
本発明の着色ポリプロピレン繊維は、成分ａのヒンダードフェノール系酸化防止剤及び成分ｂのホスファイト系酸化防止剤及び／又は成分ｃのヒンダードアミン系酸化防止剤を含み、成分ａは着色ポリプロピレン繊維の４００〜１５０００ｐｐｍを占める。ポリプロピレン繊維が成分ｂを含有する場合、成分ｂと成分ａの重量比率は０．８〜６．０：１であり、ポリプロピレン繊維が成分ｃを含有する場合、成分ｃは着色ポリプロピレン繊維の４０００〜５００００ｐｐｍを占める。
【００２０】
ポリプロピレンの酸化分解過程においてアルキルラジカルと過酸化ラジカルを生成し、アルキルラジカルが更に酸化して過酸化ラジカルになる。過酸化ラジカルは不安定で、一部の過酸化ラジカルは更に水素過酸化物を生成して、ポリプロピレンの酸化分解を促進する。上記成分ａのヒンダードフェノール系酸化防止剤は過酸化ラジカルを捕獲することができ、成分ｂのホスファイト系酸化防止剤は水素過酸化物を捕獲することができ、成分ｃのヒンダードアミン系酸化防止剤は過酸化ラジカルとアルキルラジカルを同時に捕獲できる。
【００２１】
所定の酸化防止性を有する着色ポリプロピレン繊維を得るために、繊維において、成分ａのヒンダードフェノール系酸化防止剤の含有量が４００ｐｐｍ以上である必要があり、そうでなければ、成分ａのヒンダードフェノール系酸化防止剤の大部分が繊維中の着色剤により吸着されて着色ポリプロピレン繊維の酸化防止性を向上させるのが困難になり、さらに着色剤自体の酸化防止性も劣化して、着色ポリプロピレン繊維の酸化防止性がより劣化する。逆に、着色ポリプロピレン繊維の成分ａのヒンダードフェノール系酸化防止剤の含有量が１５０００ｐｐｍより高いと、着色ポリプロピレン繊維の製造コストを高めるだけでなく、過量の成分ａのヒンダードフェノール系酸化防止剤が空気中で酸化されてキノン系化合物を生成し、着色ポリプロピレン繊維の黄変を引き起こす。
【００２２】
成分ａが着色ポリプロピレン繊維の１１００〜１５０００ｐｐｍを占めるとき、着色ポリプロピレン繊維のＬ値は２０未満であり、成分ａが着色ポリプロピレン繊維の４００ｐｐｍ以上、１１００ｐｐｍ未満を占めるとき、着色ポリプロピレン繊維のＬ値は２０〜７５である。
【００２３】
本発明に係る着色ポリプロピレン繊維において、成分ａのヒンダードフェノール系酸化防止剤の含有量は好ましくは５００〜８０００ｐｐｍである。
【００２４】
成分ｂのホスファイト系酸化防止剤は、上記水素過酸化物を捕獲する作用を有するほか、成分ａのヒンダードフェノール系酸化防止剤の空気での酸化を効果的に抑制し、それによりポリプロピレンの黄変を抑制することができる。上記効果を同時に達成させるために、着色ポリプロピレン繊維において、成分ｂと成分ａの重量比率は０．８〜６．０：１である。成分ｂと成分ａの重量比率が０．８：１未満であると、成分ａのヒンダードフェノール系酸化防止剤の空気での酸化を効果的に抑制できず、ポリプロピレン繊維の黄変を回避できず、さらに水素過酸化物を効果的に捕獲することもできず、ポリプロピレンの酸化分解が進んで深刻になる。成分ｂと成分ａの重量比率が６．０：１より大きいと、成分ａのヒンダードフェノール系酸化防止剤に対し、より多くの成分ｂのホスファイト系酸化防止剤は着色ポリプロピレン繊維に残留するが、捕獲できる水素過酸化物がないため、この成分ｂのホスファイト系酸化防止剤は酸化防止作用を果たすことができず、代わりに、着色ポリプロピレン繊維の製造コストを高め、同時に大量の成分ｂのホスファイト系酸化防止剤が、ポリプロピレン繊維の強度を低下させる。成分ｂのホスファイト系酸化防止剤を含有する場合、本発明の着色ポリプロピレン繊維において、成分ｂと成分ａの重量比率は好ましくは０．８〜４．０：１である。
【００２５】
成分ｃのヒンダードアミン系酸化防止剤は、アルキルラジカル及び過酸化ラジカルを捕獲する役割を果たすものである。着色ポリプロピレン繊維の成分ｃのヒンダードアミン系酸化防止剤の含有量が４０００ｐｐｍ未満であると、アルキルラジカル及び過酸化ラジカルを効果的に捕獲できず、過量のアルキルラジカルは更に酸化されて過酸化ラジカルになり、過酸化ラジカルは大量の水素過酸化物を生成して、ポリプロピレンの酸化を促進し、それによって、着色ポリプロピレン繊維の酸化防止性を向上できない。成分ｃのヒンダードアミン系酸化防止剤の含有量が５００００ｐｐｍより高いとき、着色ポリプロピレン繊維の強度は低下するとともに、コストは増加する。成分ｃのヒンダードアミン系酸化防止剤を含有する場合、本発明に係る着色ポリプロピレン繊維の成分ｃの含有量は好ましくは４０００〜２００００ｐｐｍである。
【００２６】
本発明に係る着色ポリプロピレン繊維は、成分ａのヒンダードフェノール系酸化防止剤及び成分ｂのホスファイト系酸化防止剤及び／又は成分ｃのヒンダードアミン系酸化防止剤を含み、すなわち、成分ａと成分ｂを含む場合、成分ａと成分ｃを含む場合、成分ａ、成分ｂ及び成分ｃを含む場合の３つの場合がある。その中でも、着色ポリプロピレン繊維に成分ａのヒンダードフェノール系酸化防止剤、成分ｂのホスファイト系酸化防止剤及び成分ｃのヒンダードアミン系酸化防止剤を同時に含有する三番目の場合が好ましい。
【００２７】
前記成分ａのヒンダードフェノール系酸化防止剤については、特に限定がなく、β−（３，５−ジ−ｔｅｒｔ−ブチル−４−ヒドロキシフェニル）メチルプロピオネート、Ｎ，Ｎ’−１，６−ヘキシレン−ビス［３−（３，５−ジ−ｔｅｒｔ−ブチル−４−ヒドロキシフェニル）プロピオンアミド］、１，３，５−トリ−（３，５−ジシクロヘキシル−４−ヒドロキシベンジル）イソシアヌレート、Ｎ，Ｎ’−ビス［３−（３，５−ジ−ｔｅｒｔ−ブチル−４−ヒドロキシフェニル）プロピオニル］ヒドラジン、３−（３，５−ジ−ｔｅｒｔ−ブチル−４−ヒドロキシ）プロピオン酸ステアリル、２，２’−メチレンビス（４−メチル−６−ｔｅｒｔ−ブチルフェノール）、２，６−ジ−ｔｅｒｔ−ブチル−４−メチルフェノール、４，４’−メチレンビス（２，６−ジ−ｔｅｒｔ−ブチルフェノール）、２，２−チオエチルビス［３−（３，５−ジ−ｔｅｒｔ−ブチル−４−ヒドロキシフェニル）プロピオネート］、ペンタエリスリトールテトラキス［β−（３，５−ジ−ｔｅｒｔ−ブチル−４−ヒドロキシフェニル）プロピオネート］、ステアリル−β−（３，５−ジ−ｔ−ブチル−４−ヒドロキシフェニル）プロピオネート、１，３，５−トリメチル−２，４，６−トリス（３，５−ジ−ｔｅｒｔ−ブチル−４−ヒドロキシベンジル）ベンゼン又は１，３，５−トリス（４−ｔｅｒｔ−ブチル−３−ヒドロキシ−２，６−ジメチルベンジル）−１，３，５−トリアジン−２，４，６−（１Ｈ，３Ｈ，５Ｈ）−トリオンのうちの少なくとも１種であってもよく、その中でも、好ましくはペンタエリスリトールテトラキス［β−（３，５−ジ−ｔｅｒｔ−ブチル−４−ヒドロキシフェニル）プロピオネート］、ステアリル−β−（３，５−ジ−ｔ−ブチル−４−ヒドロキシフェニル）プロピオネート、１，３，５−トリメチル−２，４，６−トリス（３，５−ジ−ｔｅｒｔ−ブチル−４−ヒドロキシベンジル）ベンゼン又は１，３，５−トリス（４−ｔｅｒｔ−ブチル−３−ヒドロキシ−２，６−ジメチルベンジル）−１，３，５−トリアジン−２，４，６−（１Ｈ，３Ｈ，５Ｈ）−トリオンのうちの少なくとも１種である。
【００２８】
前記成分ｂのホスファイト系酸化防止剤については、特に限定がなく、ジメチルホスファイト、ビス（２，４−ジ−ｔｅｒｔ−ブチルフェニル）フェニルホスファイト、トリス（１，２，２，６，６−ペンタメチルピペリジノール）ホスファイト、トリス（ノニルフェノール）ホスファイト、ビス（２，４，６−トリ−ｔｅｒｔ−ブチルフェニル）ペンタエリスリトールジホスファイト、ビス（２，４，６−トリ−ｔｅｒｔ−ブチルフェニル）ペンタエリスリトールジホスファイト、テトラ（２，４−ジ−ｔｅｒｔ−ブチルフェノール）−４，４’−ビフェニルジホスファイト、ジデシルフェニルホスファイト、ジフェニルイソオクチルホスファイト、ポリ（ジプロピレングリコール）フェニルホスファイト、トリス（２，４−ジ−ｔｅｒｔ−ブチルフェニル）ホスファイト、３，９−ビスオクタデシルオキシ−２，４，８，１０−テトラオキサ−３，９−ジホスファスピロ［５．５］ウンデカン、トリベンジルホスファイト又は亜リン酸トリス（２−エチルヘキシル）のうちの少なくとも１種であってもよく、その中でも、好ましくはポリ（ジプロピレングリコール）フェニルホスファイト、ビス（２，６−ジ−ｔｅｒｔ−ブチル−４−メチルフェニル）ペンタエリスリトールジホスフェート、トリス（２，４−ジ−ｔｅｒｔ−ブチルフェニル）ホスファイト、ビス（２，４，６−トリ−ｔｅｒｔ−ブチルフェニル）ペンタエリスリトールジホスファイト、テトラ（２，４−ジ−ｔｅｒｔ−ブチルフェノール）−４，４’−ビフェニルジホスファイト又は３，９−ビスオクタデシルオキシ−２，４，８，１０−テトラオキサ−３，９−ジホスファスピロ［５．５］ウンデカンのうちの少なくとも１種である。
【００２９】
前記成分ｃのヒンダードアミン系酸化防止剤については、特に限定がなく、ビス（１，２，２，６，６−ペンタメチル−４−ピペリジニル）セバケート、３−（２，２，６，６−テトラメチルピペリジン−４−アミノイル）プロピオン酸ラウリル、２−（３’，５’−ジ−ｔｅｒｔ−ブチル−２’−ヒドロキシフェニル）−５−クロロベンゾトリアゾール、２，４，６−トリクロロ−１，３，５−トリアジン、Ｎ−ブチル−１−ブチルアミン、Ｎ−ブチル−２，２，６，６−テトラメチル−４−ピペリジンアミン、ポリ｛［６−［（１，１，３，３−テトラメチルブチル）アミノ］］−１，３，５−トリアジン−２，４−［（２，２，６，６，−テトラメチル−ピペリジニル）イミノ］−１，６−ヘキサンジイル［（２，２，６，６−テトラメチル−４−ピペリジニル）イミノ］｝、ポリコハク酸（４−ヒドロキシエチル−２，２，６，６−テトラメチル−１−ピペリジンエタノール）、ＮI，ＮII，ＮIII，ＮIV−テトラ（２，４−ビス（Ｎ−１，２，２，６，６−ペンタメチル−４−ピペリジニル）イミノ−ｎ）））−ブチルアミノ）−１，３，５−トリアジン−６−イル）−４，７−ジアゼカン−１，１０−ジアミン、ビス（２，２，６，６−テトラメチルピペリジニル）セバケート又は１，３，５−トリアジン−２，４，６−トリアミン−Ｎ−Ｎ”’−［１，２−エタンジイルビス［［［４，６−ビス［ブチル（１，２，２，６，６−ペンタメチル−４−ピペリジニル）アミノ］−１，３，５−トリアジン−２−イル］イミノ］３，１−プロパンジイル］］−ビス［Ｎ’−Ｎ”−ジブチル−Ｎ’，Ｎ”−ビス（１，２，２，６，６−ペンタメチル−４−ピペリジニル）］、ビス（１−ウンデカン−２，２，６，６−テトラメチルピペリジン−４−イル）カルボネート又は１，３，５−トリアジン−２，４，６−トリアミン−Ｎ−Ｎ”’−［１，２−エタンジイルビス［［［４，６−ビス［ブチル（１，２，２，６，６−ペンタメチル−４−ピペリジニル）アミノ］−１，３，５−トリアジン−２−イル］イミノ］３，１−プロパンジイル］］−ビス［Ｎ’−Ｎ”−ジブチル−Ｎ’，Ｎ”−ビス（１，２，２，６，６−ペンタメチル−４−ピペリジニル）］のうちの少なくとも１種であってもよい。その中でも、好ましくはポリ｛［６−［（１，１，３，３−テトラメチルブチル）アミノ］］−１，３，５−トリアジン−２，４−［（２，２，６，６，−テトラメチル−ピペリジニル）イミノ］−１，６−ヘキサンジイル［（２，２，６，６−テトラメチル−４−ピペリジニル）イミノ］｝、ポリコハク酸（４−ヒドロキシエチル−２，２，６，６−テトラメチル−１−ピペリジンエタノール）、ＮI，ＮII，ＮIII，ＮIV−テトラ（２，４−ビス（Ｎ−１，２，２，６，６−ペンタメチル−４−ピペリジニル）イミノ−ｎ）））−ブチルアミノ）−１，３，５−トリアジン−６−イル）−４，７−ジアゼカン−１，１０−ジアミン、１，３，５−トリアジン−２，４，６−トリアミン−Ｎ−Ｎ”’−［１，２−エタンジイルビス［［［４，６−ビス［ブチル（１，２，２，６，６−ペンタメチル−４−ピペリジニル）アミノ］−１，３，５−トリアジン−２−イル］イミノ］３，１−プロパンジイル］］−ビス［Ｎ’−Ｎ”−ジブチル��Ｎ’，Ｎ”−ビス（１，２，２，６，６−ペンタメチル−４−ピペリジニル）］又はビス（１−ウンデカン−２，２，６，６−テトラメチルピペリジン−４−イル）カルボネートのうちの少なくとも１種である。成分ｃは、より好ましくは、１，３，５−トリアジン−２，４，６−トリアミン−Ｎ−Ｎ”’−［１，２−エタンジイルビス［［［４，６−ビス［ブチル（１，２，２，６，６−ペンタメチル−４−ピペリジニル）アミノ］−１，３，５−トリアジン−２−イル］イミノ］３，１−プロパンジイル］］−ビス［Ｎ’−Ｎ”−ジブチル−Ｎ’，Ｎ”−ビス（１，２，２，６，６−ペンタメチル−４−ピペリジニル）］であり、成分ａ及び成分ｂと併用する場合は、紡糸温度は２６０℃以下である。
【００３０】
本発明の前記酸化防止剤は、ヒドロキシアミン類と併用してもよく、たとえば、ジオクタデシルヒドロキシアミンが挙げられる。
【００３１】
本発明はまた、着色ポリプロピレン繊維の製造方法を開示し、ポリプロピレンと、成分ａのヒンダードフェノール系酸化防止剤及び成分ｂのホスファイト系酸化防止剤及び／又は成分ｃのヒンダードアミン系酸化防止剤とを均一に混合して、押し出して造粒し、着色ポリプロピレン混合物を得ることと、次に着色ポリプロピレン混合物を溶融紡糸して着色ポリプロピレン繊維を得ることと、を含み、成分ａはポリプロピレン混合物の４００〜１５０００ｐｐｍを占め、成分ｂを添加する場合、成分ｂと成分ａの重量比率は０．８〜６：１であり、成分ｃを添加する場合、成分ｃはポリプロピレン混合物の４０００〜５００００ｐｐｍを占める。
【００３２】
本発明に係る着色ポリプロピレン繊維は、ポリプロピレンチップに着色剤マスターバッチを混合して紡糸して得た繊維であってもよいし、ポリプロピレンチップとポリエステルを混合した後に紡糸し、染色して得た繊維であってもよい。
【００３３】
前記着色剤は顔料であっても、染料であってもよく、本発明では、顔料や染料の種類について特に限定がなく、重合体用の各種の顔料や染料であってもよく、たとえば、カーボンブラック、チタン白、カドミウムレッド、群菁（ウルトラマリン）、フタロシアニングリーン、フタロシアニンブルー、水固紅（パーマネントレッド）、亜鉛黄、ハンザイエロー、ＴＥＲＡＴＯＰ  ＢＬＵＥ  ＮＦＢ  ＧＲ、ＴＥＲＡＴＯＰ  ＲＥＤ  ＮＦＲ、ＴＥＲＡＴＯＰ  ＹＥＬＬＯＷ  ＮＦＧ、ＴＥＲＡＳＩＬ  ＢＬＡＣＫ  ＷＷ−ＫＳＮ等が挙げられる。ポリプロピレンにおける着色剤の含有量についても特に限定がなく、従来技術の公知範囲内で、用途又は市場のニーズに応じて適宜調整することができる。また、着色剤の導入方法と時点についても特に限定がなく、たとえば、導入方法としては、着色剤を直接添加してもよく、着色剤を含有するマスターバッチを添加してもよく、導入時点としては、ポリプロピレンと酸化防止剤の混合時に一括して添加してもよいし、ポリプロピレンと酸化防止剤を混合して押し出した後に添加して混合し、次に溶融紡糸してもよい。
【００３４】
本発明に係る着色ポリプロピレン繊維は、異なる成分の酸化防止剤の相乗作用により、優れた酸化防止性を有し、物性が良好で、黄変しにくい。
【００３５】
本発明のテスト方法は以下のとおりである。
【００３６】
（１）耐酸化発熱性テスト
【００３７】
先ず、着色ポリプロピレン繊維を用いて円筒編物を製造し、ＪＩＳ  Ｌ  ０２１７  １０３法により前処理を行う。次に「ポリプロピレン繊維の酸化発熱試験方法（加速法）」（日本化繊協会法）を用いてテストして評価する。試験時間が１００時間に達したとき、それ自体が発熱しなければ、該ポリプロピレンの耐酸化発熱性は合格であると判断する。そうでなければ、不良と判定する。
【００３８】
（２）繊維の黄変値テスト
【００３９】
密閉容器にＮＯｘガス発生剤（８５％リン酸及び２％亜硝酸の水溶液）を投入して、次に試験片及び青色標準染布を容器に入れて、青色標準染布が退色して基準グレースケール３号になったら、青色標準染布を交換し、色が再び基準グレースケール３号になったら、試験片を取り出して、２回洗浄して干す。Ｄａｔａｃｏｌｏｒ  ６５０分光光度計で黄変値を測定する。
【００４０】
（３）繊維強度のテスト
【００４１】
引張試験機を用いてテストする。テスト速度は２００ｍｍ／ｍｉｎ、２つの治具間の距離は２００ｍｍである。
【００４２】
（４）繊維の酸化発熱耐性（簡易法／ｗｔ％）
【００４３】
繊維サンプルをＷ１と秤量して、示差走査熱量計を用いて、ガス雰囲気が圧縮空気で、ガス流量が６０±０．０５ｍｌの条件下で、２５℃から３０℃／ｍｉｎの速度で１６０℃に昇温し、２２時間保温して、分析して重量減少率を得て、重量減少率が１０ｗｔ％以下であれば、化繊協会法により合格と判断される。重量減少率が低いほど、酸化防止性に優れることを示す。
【００４４】
（５）円筒編物染色後のＬ値
【００４５】
Ｄａｔａｃｏｌｏｒ  ６５０分光光度計を用いて染色後の円筒編物に対してＬ値測定を行う。
【００４６】
本発明の実施例の酸化防止剤の略語は以下のとおりである。
【００４７】
成分ａ：
（１）１，３，５−トリス（４−ｔｅｒｔ−ブチル−３−ヒドロキシ−２，６−ジメチルベンジル）−１，３，５−トリアジン−２，４，６−（１Ｈ，３Ｈ，５Ｈ）−トリオン（略語：酸化防止剤１７９０）、
【００４８】
（２）ペンタエリスリトールテトラキス［β−（３，５−ジ−ｔｅｒｔ−ブチル−４−ヒドロキシフェニル）プロピオネート］）（略語：酸化防止剤１０１０）、
【００４９】
（３）１，３，５−トリメチル−２，４，６−トリス（３，５−ジ−ｔｅｒｔ−ブチル−４−ヒドロキシベンジル）ベンゼン（略語：酸化防止剤３３０）、
【００５０】
（４）β−（３，５−ジ−ｔｅｒｔ−ブチル−４−ヒドロキシフェニル）メチルプロピオネート（略語：成分ａ１）、
【００５１】
（５）Ｎ，Ｎ’−ビス［３−（３，５−ジ−ｔｅｒｔ−ブチル−４−ヒドロキシフェニル）プロピオニル］ヒドラジン（略語：酸化防止剤１０２４）、
【００５２】
（６）３−（３，５−ジ−ｔｅｒｔ−ブチル−４−ヒドロキシ）プロピオン酸ステアリル（略語：成分ａ２）、
【００５３】
（７）２，２’−メチレンビス（４−メチル−６−ｔｅｒｔ−ブチルフェノール）（略語：酸化防止剤２２４６）、
【００５４】
（８）２，６−ジ−ｔｅｒｔ−ブチル−４−メチルフェノール（略語：酸化防止剤ＢＨＴ）。
【００５５】
（９）Ｎ，Ｎ’−１，６−ヘキシレン−ビス［３−（３，５−ジ−ｔｅｒｔ−ブチル−４−ヒドロキシフェニル）プロピオンアミド］（略語：酸化防止剤１０９８）。
【００５６】
成分ｂ：
【００５７】
（１）ポリ（ジプロピレングリコール）フェニルホスファイト（略語：酸化防止剤ＰＤＰ）、
【００５８】
（２）３，９−ビスオクタデシルオキシ−２，４，８，１０−テトラオキサ−３，９−ジホスファスピロ［５．５］ウンデカン（略語：酸化防止剤６１９）、
【００５９】
（３）トリス（２，４−ジ−ｔｅｒｔ−ブチルフェニル）ホスファイト（略語：酸化防止剤１６８）、
【００６０】
（４）トリス（１，２，２，６，６−ペンタメチルピペリジノール）ホスファイト（略語：成分ｂ１）、
【００６１】
（５）ビス（２，４，６−トリ−ｔｅｒｔ−ブチルフェニル）ペンタエリスリトールジホスファイト（略語：酸化防止剤６３３）、
【００６２】
（６）ビス（２，４−ジ−ｔｅｒｔ−ブチルフェニル）フェニルホスファイト（略語：成分ｂ２）。
【００６３】
成分ｃ：
【００６４】
（１）ポリ｛［６−［（１，１，３，３−テトラメチルブチル）アミノ］］−１，３，５−トリアジン−２，４−［（２，２，６，６，−テトラメチル−ピペリジニル）イミノ］−１，６−ヘキサンジイル［（２，２，６，６−テトラメチル−４−ピペリジニル）イミノ］｝（略語：ＨＳ９４４）、
【００６５】
（２）ＮI，ＮII，ＮIII，ＮIV−テトラ（２，４−ビス（Ｎ−１，２，２，６，６−ペンタメチル−４−ピペリジニル）イミノ−ｎ）））−ブチルアミノ）−１，３，５−トリアジン−６−イル）−４，７−ジアゼカン−１，１０−ジアミン（略語：成分ｃ１）、
【００６６】
（３）ポリコハク酸（４−ヒドロキシエチル−２，２，６，６−テトラメチル−１−ピペリジンエタノール）（略語：ＵＶ６２２）、
【００６７】
（４）ビス（２，２，６，６−テトラメチルピペリジニル）セバケート（略語：ＴＩＮＵＶＩＮ７７０）、
【００６８】
（５）３−（２，２，６，６−テトラメチルピペリジン−４−アミノイル）プロピオン酸ラウリル（略語：成分ｃ２）、
【００６９】
（６）２，４，６−トリクロロ−１，３，５−トリアジン（略語：成分ｃ３）、
【００７０】
（７）Ｎ−ブチル−２，２，６，６−テトラメチル−４−ピペリジンアミン（略語：成分ｃ４）、
【００７１】
（８）１，３，５−トリアジン−２，４，６−トリアミン−Ｎ−Ｎ”’−［１，２−エタンジイルビス［［［４，６−ビス［ブチル（１，２，２，６，６−ペンタメチル−４−ピペリジニル）アミノ］−１，３，５−トリアジン−２−イル］イミノ］３，１−プロパンジイル］］−ビス［Ｎ’−Ｎ”−ジブチル−Ｎ’，Ｎ”−ビス（１，２，２，６，６−ペンタメチル−４−ピペリジニル）］（略語：ＨＡＬＳ１１９）、
【００７２】
（９）ビス（１，２，２，６，６−ペンタメチル−４−ピペリジニル）セバケート（略語：ＵＶ−２９２）、
【００７３】
（１０）ビス（１−ウンデカン−２，２，６，６−テトラメチルピペリジン−４−イル）カルボネート（略語：ＬＡ−８１）。
【００７４】
実施例１
ポリプロピレンチップ、成分ａ（１，３，５−トリス（４−ｔｅｒｔ−ブチル−３−ヒドロキシ−２，６−ジメチルベンジル）−１，３，５−トリアジン−２，４，６−（１Ｈ，３Ｈ，５Ｈ）−トリオン）、成分ｂ（ポリ（ジプロピレングリコール）フェニルホスファイト）、成分ｃ（ポリ｛［６−［（１，１，３，３−テトラメチルブチル）アミノ］］−１，３，５−トリアジン−２，４−［（２，２，６，６，−テトラメチル−ピペリジニル）イミノ］−１，６−ヘキサンジイル［（２，２，６，６−テトラメチル−４−ピペリジニル）イミノ］｝）及び着色剤のマスターバッチ（黒色）を混練機に投入して混練し、押し出して造粒し、最後にペレットを溶融紡糸して着色ポリプロピレン繊維を得た。成分ａはポリプロピレン混合物の１１００ｐｐｍを占め、成分ｂと成分ａの重量比率は０．８：１であり、成分ｃはポリプロピレン混合物の５００００ｐｐｍを占める。
【００７５】
実施例２
ポリプロピレンチップ、成分ａ（ペンタエリスリトールテトラキス［β−（３，５−ジ−ｔｅｒｔ−ブチル−４−ヒドロキシフェニル）プロピオネート］）、成分ｂ（３，９−ビスオクタデシルオキシ−２，４，８，１０−テトラオキサ−３，９−ジホスファスピロ［５．５］ウンデカン）、成分ｃ（ＮI，ＮII，ＮIII，ＮIV−テトラ（２，４−ビス（Ｎ−１，２，２，６，６−ペンタメチル−４−ピペリジニル）イミノ−ｎ）））−ブチルアミノ）−１，３，５−トリアジン−６−イル）−４，７−ジアゼカン−１，１０−ジアミン）及び着色剤マスターバッチ（黒色）を混練機に投入して混練し、押し出して造粒し、最後にペレットを溶融紡糸して着色ポリプロピレン繊維を得た。成分ａはポリプロピレン混合物の１５０００ｐｐｍを占め、成分ｂと成分ａの重量比率は６．０：１であり、成分ｃはポリプロピレン混合物の８０００ｐｐｍを占める。
【００７６】
実施例３
ポリプロピレンチップ、成分ａ（１，３，５−トリメチル−２，４，６−トリス（３，５−ジ−ｔｅｒｔ−ブチル−４−ヒドロキシベンジル）ベンゼン）、成分ｂ（トリス（２，４−ジ−ｔｅｒｔ−ブチルフェニル）ホスファイト）及び着色剤マスターバッチ（黒色）を混練機に投入して混練し、押し出して造粒し、最後にペレットを溶融紡糸して着色ポリプロピレン繊維を得た。成分ａはポリプロピレン混合物の１１００ｐｐｍを占め、成分ｂと成分ａの重量比率は３．０：１である。
【００７７】
実施例４
ポリプロピレンチップ、成分ａ（β−（３，５−ジ−ｔｅｒｔ−ブチル−４−ヒドロキシフェニル）メチルプロピオネート）、成分ｃ（ポリコハク酸（４−ヒドロキシエチル−２，２，６，６−テトラメチル−１−ピペリジンエタノール））及び着色剤マスターバッチ（黒色）を混練機に投入して混練し、押し出して造粒し、最後にペレットを溶融紡糸して着色ポリプロピレン繊維を得た。成分ａはポリプロピレン混合物の６０００ｐｐｍを占め、成分ｃはポリプロピレン混合物の１００００ｐｐｍを占める。
【００７８】
実施例５
ポリプロピレンチップ、成分ａ（Ｎ，Ｎ’−１，６−ヘキシレン−ビス［３−（３，５−ジ−ｔｅｒｔ−ブチル−４−ヒドロキシフェニル）プロピオンアミド］）と成分ｂ（ビス（２，４−ジ−ｔｅｒｔ−ブチルフェニル）フェニルホスファイト）を混練機に投入して混練し、押し出して造粒し、最後にペレットと着色剤マスターバッチ（黒色）を混合した後に溶融紡糸して着色ポリプロピレン繊維を得た。成分ａはポリプロピレン混合物の１００００ｐｐｍを占め、成分ｂと成分ａの重量比率は０．８：１である。
【００７９】
実施例６
ポリプロピレンチップ、成分ａ（Ｎ，Ｎ’−ビス［３−（３，５−ジ−ｔｅｒｔ−ブチル−４−ヒドロキシフェニル）プロピオニル］ヒドラジン）及び成分ｂ（トリス（１，２，２，６，６−ペンタメチルピペリジノール）ホスファイト）を混練機に投入して混練し、押し出して造粒し、最後にペレットと着色剤マスターバッチ（黒色）を混合した後に溶融紡糸して着色ポリプロピレン繊維を得た。成分ａはポリプロピレン混合物の６０００ｐｐｍを占め、成分ｂと成分ａの重量比率は６．０：１である。
【００８０】
実施例７
ポリプロピレンチップ、成分ａ（３−（３，５−ジ−ｔｅｒｔ−ブチル−４−ヒドロキシ）プロピオン酸ステアリル）及び成分ｃ（ビス（１，２，２，６，６−ペンタメチル−４−ピペリジニル）セバケート）を混練機に投入して混練し、押し出して造粒し、最後にペレットと着色剤マスターバッチ（黒色）を混合した後に溶融紡糸して着色ポリプロピレン繊維を得た。成分ａはポリプロピレン混合物の１１００ｐｐｍを占め、成分ｃはポリプロピレン混合物の５０００ｐｐｍを占める。
【００８１】
実施例８
ポリプロピレンチップ、成分ａ（３−（３，５−ジ−ｔｅｒｔ−ブチル−４−ヒドロキシ）プロピオン酸ステアリル）及び成分ｃ（３−（２，２，６，６−テトラメチルピペリジン−４−アミノイル）プロピオン酸ラウリル）を混練機に投入して混練し、押し出して造粒し、最後にペレットと着色剤マスターバッチ（黒色）を混合した後に溶融紡糸して着色ポリプロピレン繊維を得た。成分ａはポリプロピレン混合物の１５０００ｐｐｍを占め、成分ｃはポリプロピレン混合物の１３０００ｐｐｍを占める。
【００８２】
実施例９
ポリプロピレンチップ、成分ａ（２，２’−メチレンビス（４−メチル−６−ｔｅｒｔ−ブチルフェノール））、成分ｂ（ビス（２，４，６−トリ−ｔｅｒｔ−ブチルフェニル）ペンタエリスリトールジホスファイト）及び成分ｃ（２，４，６−トリクロロ−１，３，５−トリアジン）を混練機に投入して混練し、押し出して造粒し、最後にペレットと着色剤マスターバッチ（黒色）を混合した後に溶融紡糸して着色ポリプロピレン繊維を得た。成分ａはポリプロピレン混合物の７０００ｐｐｍを占め、成分ｂと成分ａの重量比率は２．０：１であり、成分ｃはポリプロピレン混合物の５０００ｐｐｍを占める。
【００８３】
実施例１０
ポリプロピレンチップ、成分ａ（２，６−ジ−ｔｅｒｔ−ブチル−４−メチルフェノール）、成分ｂ（ビス（２，４，６−トリ−ｔｅｒｔ−ブチルフェニル）ペンタエリスリトールジホスファイト）及び成分ｃ（Ｎ−ブチル−２，２，６，６−テトラメチル−４−ピペリジンアミン）を混練機に投入して混練し、押し出して造粒し、最後にペレットと着色剤マスターバッチ（黒色）を混合した後に溶融紡糸して着色ポリプロピレン繊維を得た。成分ａはポリプロピレン混合物の１３００ｐｐｍを占め、成分ｂと成分ａの重量比率は４：１であり、成分ｃはポリプロピレン混合物の１５０００ｐｐｍを占める。
【００８４】
実施例１１
ポリプロピレンチップ、成分ａ（１，３，５−トリメチル−２，４，６−トリス（３，５−ジ−ｔｅｒｔ−ブチル−４−ヒドロキシベンジル）ベンゼン）、成分ｂ（ポリ（ジプロピレングリコール）フェニルホスファイト）、成分ｃ（１，３，５−トリアジン−２，４，６−トリアミン−Ｎ−Ｎ”’−［１，２−エタンジイルビス［［［４，６−ビス［ブチル（１，２，２，６，６−ペンタメチル−４−ピペリジニル）アミノ］−１，３，５−トリアジン−２−イル］イミノ］３，１−プロパンジイル］］−ビス［Ｎ’−Ｎ”−ジブチル−Ｎ’，Ｎ”−ビス（１，２，２，６，６−ペンタメチル−４−ピペリジニル）］）及び着色剤マスターバッチ（黒色）を混練機に投入して混練し、押し出して造粒し、最後にペレットを溶融紡糸して着色ポリプロピレン繊維を得た。成分ａはポリプロピレン混合物の１２００ｐｐｍを占め、成分ｂと成分ａの重量比率は０．８：１であり、成分ｃはポリプロピレン混合物の５００００ｐｐｍを占める。
【００８５】
実施例１２
ポリプロピレンチップ、成分ａ（ペンタエリスリトールテトラキス［β−（３，５−ジ−ｔｅｒｔ−ブチル−４−ヒドロキシフェニル）プロピオネート］）、成分ｂ（３，９−ビスオクタデシルオキシ−２，４，８，１０−テトラオキサ−３，９−ジホスファスピロ［５．５］ウンデカン）及び成分ｃ（１，３，５−トリアジン−２，４，６−トリアミン−Ｎ−Ｎ”’−［１，２−エタンジイルビス［［［４，６−ビス［ブチル（１，２，２，６，６−ペンタメチル−４−ピペリジニル）アミノ］−１，３，５−トリアジン−２−イル］イミノ］３，１−プロパンジイル］］−ビス［Ｎ’−Ｎ”−ジブチル−Ｎ’，Ｎ”−ビス（１，２，２，６，６−ペンタメチル−４−ピペリジニル）］）を混練機に投入して混練し、押し出して造粒し、最後にペレットと着色剤マスターバッチ（黒色）を混合した後に溶融紡糸して着色ポリプロピレン繊維を得た。成分ａはポリプロピレン混合物の１５０００ｐｐｍを占め、成分ｂと成分ａの重量比率は６．０：１であり、成分ｃはポリプロピレン混合物の８０００ｐｐｍを占める。
【００８６】
実施例１３
ポリプロピレンチップ、成分ａ（１，３，５−トリメチル−２，４，６−トリス（３，５−ジ−ｔｅｒｔ−ブチル−４−ヒドロキシベンジル）ベンゼン）、成分ｂ（トリス（２，４−ジ−ｔｅｒｔ−ブチルフェニル）ホスファイト）及び着色剤マスターバッチ（黒色）を混練機に投入して混練し、押し出して造粒し、最後にペレットを溶融紡糸して着色ポリプロピレン繊維を得た。成分ａはポリプロピレン混合物の１２００ｐｐｍを占め、成分ｂと成分ａの重量比率は３．０：１である。
【００８７】
実施例１４
ポリプロピレンチップ、成分ａ（β−（３，５−ジ−ｔｅｒｔ−ブチル−４−ヒドロキシフェニル）メチルプロピオネート）、成分ｃ（１，３，５−トリアジン−２，４，６−トリアミン−Ｎ−Ｎ”’−［１，２−エタンジイルビス［［［４，６−ビス［ブチル（１，２，２，６，６−ペンタメチル−４−ピペリジニル）アミノ］−１，３，５−トリアジン−２−イル］イミノ］３，１−プロパンジイル］］−ビス［Ｎ’−Ｎ”−ジブチル−Ｎ’，Ｎ”−ビス（１，２，２，６，６−ペンタメチル−４−ピペリジニル）］）及び着色剤マスターバッチ（黒色）を混練機に投入して混練し、押し出して造粒し、最後にペレットを溶融紡糸して着色ポリプロピレン繊維を得た。成分ａはポリプロピレン混合物の６０００ｐｐｍを占め、成分ｃはポリプロピレン混合物の１００００ｐｐｍを占める。
【００８８】
実施例１５
ポリプロピレンチップ、成分ａ（Ｎ，Ｎ’−１，６−ヘキシレン−ビス［３−（３，５−ジ−ｔｅｒｔ−ブチル−４−ヒドロキシフェニル）プロピオンアミド］）及び成分ｂ（トリス（２，４−ジ−ｔｅｒｔ−ブチルフェニル）ホスファイト）を混練機に投入して混練し、押し出して造粒し、最後にペレットと着色剤マスターバッチ（黒色）を混合した後に溶融紡糸して着色ポリプロピレン繊維を得た。成分ａはポリプロピレン混合物の１００００ｐｐｍを占め、成分ｂと成分ａの重量比率は０．８：１である。
【００８９】
実施例１６
ポリプロピレンチップ、成分ａ（１，３，５−トリス（４−ｔｅｒｔ−ブチル−３−ヒドロキシ−２，６−ジメチルベンジル）−１，３，５−トリアジン−２，４，６−（１Ｈ，３Ｈ，５Ｈ）−トリオン）及び成分ｂ（トリス（２，４−ジ−ｔｅｒｔ−ブチルフェニル）ホスファイト）を混練機に投入して混練し、押し出して造粒し、最後にペレットと着色剤マスターバッチ（黒色）を混合した後に溶融紡糸して着色ポリプロピレン繊維を得た。成分ａはポリプロピレン混合物の６０００ｐｐｍを占め、成分ｂと成分ａの重量比率は６．０：１である。
【００９０】
実施例１７
ポリプロピレンチップ、成分ａ（１，３，５−トリス（４−ｔｅｒｔ−ブチル−３−ヒドロキシ−２，６−ジメチルベンジル）−１，３，５−トリアジン−２，４，６−（１Ｈ，３Ｈ，５Ｈ）−トリオン）及び成分ｃ（１，３，５−トリアジン−２，４，６−トリアミン−Ｎ−Ｎ”’−［１，２−エタンジイルビス［［［４，６−ビス［ブチル（１，２，２，６，６−ペンタメチル−４−ピペリジニル）アミノ］−１，３，５−トリアジン−２−イル］イミノ］３，１−プロパンジイル］］−ビス［Ｎ’−Ｎ”−ジブチル−Ｎ’，Ｎ”−ビス（１，２，２，６，６−ペンタメチル−４−ピペリジニル）］）を混練機に投入して混練し、押し出して造粒し、最後にペレットと着色剤マスターバッチ（黒色）を混合した後に溶融紡糸して着色ポリプロピレン繊維を得た。成分ａはポリプロピレン混合物の１２００ｐｐｍを占め、成分ｃはポリプロピレン混合物の５０００ｐｐｍを占める。
【００９１】
実施例１８
ポリプロピレンチップ、成分ａ（１，３，５−トリス（４−ｔｅｒｔ−ブチル−３−ヒドロキシ−２，６−ジメチルベンジル）−１，３，５−トリアジン−２，４，６−（１Ｈ，３Ｈ，５Ｈ）−トリオン）及び成分ｃ（１，３，５−トリアジン−２，４，６−トリアミン−Ｎ−Ｎ”’−［１，２−エタンジイルビス［［［４，６−ビス［ブチル（１，２，２，６，６−ペンタメチル−４−ピペリジニル）アミノ］−１，３，５−トリアジン−２−イル］イミノ］３，１−プロパンジイル］］−ビス［Ｎ’−Ｎ”−ジブチル−Ｎ’，Ｎ”−ビス（１，２，２，６，６−ペンタメチル−４−ピペリジニル）］）を混練機に投入して混練し、押し出して造粒し、最後にペレットと着色剤マスターバッチ（黒色）を混合した後に溶融紡糸して着色ポリプロピレン繊維を得た。成分ａはポリプロピレン混合物の１５０００ｐｐｍを占め、成分ｃはポリプロピレン混合物の１３０００ｐｐｍを占める。
【００９２】
実施例１９
ポリプロピレンチップ、成分ａ（１，３，５−トリス（４−ｔｅｒｔ−ブチル−３−ヒドロキシ−２，６−ジメチルベンジル）−１，３，５−トリアジン−２，４，６−（１Ｈ，３Ｈ，５Ｈ）−トリオン）、成分ｂ（トリス（２，４−ジ−ｔｅｒｔ−ブチルフェニル）ホスファイト）及び成分ｃ（１，３，５−トリアジン−２，４，６−トリアミン−Ｎ−Ｎ”’−［１，２−エタンジイルビス［［［４，６−ビス［ブチル（１，２，２，６，６−ペンタメチル−４−ピペリジニル）アミノ］−１，３，５−トリアジン−２−イル］イミノ］３，１−プロパンジイル］］−ビス［Ｎ’−Ｎ”−ジブチル−Ｎ’，Ｎ”−ビス（１，２，２，６，６−ペンタメチル−４−ピペリジニル）］）を混練機に投入して混練し、押し出して造粒し、最後にペレットと着色剤マスターバッチ（黒色）を混合した後に溶融紡糸して着色ポリプロピレン繊維を得た。成分ａはポリプロピレン混合物の７０００ｐｐｍを占め、成分ｂと成分ａの重量比率は２．０：１であり、成分ｃはポリプロピレン混合物の５０００ｐｐｍを占める。
【００９３】
実施例２０
ポリプロピレンチップ、成分ａ（１，３，５−トリス（４−ｔｅｒｔ−ブチル−３−ヒドロキシ−２，６−ジメチルベンジル）−１，３，５−トリアジン−２，４，６−（１Ｈ，３Ｈ，５Ｈ）−トリオン）、成分ｂ（トリス（２，４−ジ−ｔｅｒｔ−ブチルフェニル）ホスファイト）及び成分ｃ（１，３，５−トリアジン−２，４，６−トリアミン−Ｎ−Ｎ”’−［１，２−エタンジイルビス［［［４，６−ビス［ブチル（１，２，２，６，６−ペンタメチル−４−ピペリジニル）アミノ］−１，３，５−トリアジン−２−イル］イミノ］３，１−プロパンジイル］］−ビス［Ｎ’−Ｎ”−ジブチル−Ｎ’，Ｎ”−ビス（１，２，２，６，６−ペンタメチル−４−ピペリジニル）］）を混練機に投入して混練し、押し出して造粒し、最後にペレットと着色剤マスターバッチ（黒色）を混合した後に溶融紡糸して着色ポリプロピレン繊維を得た。成分ａはポリプロピレン混合物の１３００ｐｐｍを占め、成分ｂと成分ａの重量比率は４．０：１であり、成分ｃはポリプロピレン混合物の１５０００ｐｐｍを占める。
【００９４】
実施例２１
ポリプロピレンチップ、成分ａ（１，３，５−トリス（４−ｔｅｒｔ−ブチル−３−ヒドロキシ−２，６−ジメチルベンジル）−１，３，５−トリアジン−２，４，６−（１Ｈ，３Ｈ，５Ｈ）−トリオン）、成分ｃ（ビス（２，２，６，６−テトラメチルピペリジニル）セバケート）を混練機に投入して混練し、押し出して造粒し、最後にペレットと着色剤マスターバッチ（黒色）を混合した後に溶融紡糸して着色ポリプロピレン繊維を得た。成分ａはポリプロピレン混合物の１２００ｐｐｍを占め、成分ｃはポリプロピレン混合物の５００００ｐｐｍを占める。
【００９５】
実施例２２
ポリプロピレンチップ、成分ａ（１，３，５−トリス（４−ｔｅｒｔ−ブチル−３−ヒドロキシ−２，６−ジメチルベンジル）−１，３，５−トリアジン−２，４，６−（１Ｈ，３Ｈ，５Ｈ）−トリオン）、成分ｂ（トリス（２，４−ジ−ｔｅｒｔ−ブチルフェニル）ホスファイト）及び成分ｃ（ビス（２，２，６，６−テトラメチルピペリジニル）セバケート）を混練機に投入して混練し、押し出して造粒し、最後にペレットと着色剤マスターバッチ（黒色）を混合した後に溶融紡糸して着色ポリプロピレン繊維を得た。成分ａはポリプロピレン混合物の１２００ｐｐｍを占め、成分ｂと成分ａの重量比率は０．８：１であり、成分ｃはポリプロピレン混合物の５００００ｐｐｍを占める。
【００９６】
実施例２３
ポリプロピレンチップ、成分ａ（１，３，５−トリス（４−ｔｅｒｔ−ブチル−３−ヒドロキシ−２，６−ジメチルベンジル）−１，３，５−トリアジン−２，４，６−（１Ｈ，３Ｈ，５Ｈ）−トリオン）、成分ｂ（トリス（２，４−ジ−ｔｅｒｔ−ブチルフェニル）ホスファイト）及び成分ｃ（１，３，５−トリアジン−２，４，６−トリアミン−Ｎ−Ｎ”’−［１，２−エタンジイルビス［［［４，６−ビス［ブチル（１，２，２，６，６−ペンタメチル−４−ピペリジニル）アミノ］−１，３，５−トリアジン−２−イル］イミノ］３，１−プロパンジイル］］−ビス［Ｎ’−Ｎ”−ジブチル−Ｎ’，Ｎ”−ビス（１，２，２，６，６−ペンタメチル−４−ピペリジニル）］）を混練機に投入して混練し、押し出して造粒し、最後にペレットと着色剤マスターバッチ（黒色）を混合した後に溶融紡糸して着色ポリプロピレン繊維を得た。成分ａはポリプロピレン混合物の１２００ｐｐｍを占め、成分ｂと成分ａの重量比率は３．０：１であり、成分ｃはポリプロピレン混合物の８０００ｐｐｍを占める。
【００９７】
実施例２４
ポリプロピレンチップ、成分ａ（１，３，５−トリス（４−ｔｅｒｔ−ブチル−３−ヒドロキシ−２，６−ジメチルベンジル）−１，３，５−トリアジン−２，４，６−（１Ｈ，３Ｈ，５Ｈ）−トリオン）、成分ｂ（トリス（２，４−ジ−ｔｅｒｔ−ブチルフェニル）ホスファイト）及び成分ｃ（１，３，５−トリアジン−２，４，６−トリアミン−Ｎ−Ｎ”’−［１，２−エタンジイルビス［［［４，６−ビス［ブチル（１，２，２，６，６−ペンタメチル−４−ピペリジニル）アミノ］−１，３，５−トリアジン−２−イル］イミノ］３，１−プロパンジイル］］−ビス［Ｎ’−Ｎ”−ジブチル−Ｎ’，Ｎ”−ビス（１，２，２，６，６−ペンタメチル−４−ピペリジニル）］）を混練機に投入して混練し、押し出して造粒し、最後にペレットと着色剤マスターバッチ（青色）を混合した後に溶融紡糸して着色ポリプロピレン繊維を得た。成分ａはポリプロピレン混合物の５２０ｐｐｍを占め、成分ｂと成分ａの重量比率は１．２：１であり、成分ｃはポリプロピレン混合物の５２００ｐｐｍを占める。
【００９８】
実施例２５
ポリプロピレンチップ、最終繊維に対して１０ｗｔ％のポリエステルチップ、成分ａ（１，３，５−トリス（４−ｔｅｒｔ−ブチル−３−ヒドロキシ−２，６−ジメチルベンジル）−１，３，５−トリアジン−２，４，６−（１Ｈ，３Ｈ，５Ｈ）−トリオン）、成分ｂ（トリス（２，４−ジ−ｔｅｒｔ−ブチルフェニル）ホスファイト）及び成分ｃ（１，３，５−トリアジン−２，４，６−トリアミン−Ｎ−Ｎ”’−［１，２−エタンジイルビス［［［４，６−ビス［ブチル（１，２，２，６，６−ペンタメチル−４−ピペリジニル）アミノ］−１，３，５−トリアジン−２−イル］イミノ］３，１−プロパンジイル］］−ビス［Ｎ’−Ｎ”−ジブチル−Ｎ’，Ｎ”−ビス（１，２，２，６，６−ペンタメチル−４−ピペリジニル）］）を混練機に投入して混練し、押し出して造粒し、最後にペレットを溶融紡糸してポリプロピレン繊維を得て、ＴＥＲＡＴＯＰ  ＢＬＵＥ  ＮＦＢ  ＧＲ染料で染色した。成分ａはポリプロピレン混合物の５２０ｐｐｍを占め、成分ｂと成分ａの重量比率は１．２：１であり、成分ｃはポリプロピレン混合物の５２００ｐｐｍを占める。
【００９９】
実施例２６
ポリプロピレンチップ、最終繊維に対して１０ｗｔ％のポリエステルチップ、成分ａ（１，３，５−トリス（４−ｔｅｒｔ−ブチル−３−ヒドロキシ−２，６−ジメチルベンジル）−１，３，５−トリアジン−２，４，６−（１Ｈ，３Ｈ，５Ｈ）−トリオン）、成分ｂ（トリス（２，４−ジ−ｔｅｒｔ−ブチルフェニル）ホスファイト）及び成分ｃ（１，３，５−トリアジン−２，４，６−トリアミン−Ｎ−Ｎ”’−［１，２−エタンジイルビス［［［４，６−ビス［ブチル（１，２，２，６，６−ペンタメチル−４−ピペリジニル）アミノ］−１，３，５−トリアジン−２−イル］イミノ］３，１−プロパンジイル］］−ビス［Ｎ’−Ｎ”−ジブチル−Ｎ’，Ｎ”−ビス（１，２，２，６，６−ペンタメチル−４−ピペリジニル）］）を混練機に投入して混練し、押し出して造粒し、最後にペレットを溶融紡糸してポリプロピレン繊維を得て、ＴＥＲＡＴＯＰ  ＢＬＵＥ  ＮＦＢ  ＧＲ染料で染色した。成分ａはポリプロピレン混合物の４５０ｐｐｍを占め、成分ｂと成分ａの重量比率は１．２：１であり、成分ｃはポリプロピレン混合物の５２００ｐｐｍを占める。
【０１００】
実施例２７
ポリプロピレンチップ、最終繊維に対して１０ｗｔ％のポリエステルチップ、成分ａ（１，３，５−トリス（４−ｔｅｒｔ−ブチル−３−ヒドロキシ−２，６−ジメチルベンジル）−１，３，５−トリアジン−２，４，６−（１Ｈ，３Ｈ，５Ｈ）−トリオン）、成分ｂ（トリス（２，４−ジ−ｔｅｒｔ−ブチルフェニル）ホスファイト）及び成分ｃ（１，３，５−トリアジン−２，４，６−トリアミン−Ｎ−Ｎ”’−［１，２−エタンジイルビス［［［４，６−ビス［ブチル（１，２，２，６，６−ペンタメチル−４−ピペリジニル）アミノ］−１，３，５−トリアジン−２−イル］イミノ］３，１−プロパンジイル］］−ビス［Ｎ’−Ｎ”−ジブチル−Ｎ’，Ｎ”−ビス（１，２，２，６，６−ペンタメチル−４−ピペリジニル）］）を混練機に投入して混練し、押し出して造粒し、最後にペレットを溶融紡糸してポリプロピレン繊維を得て、ＴＥＲＡＴＯＰ  ＢＬＵＥ  ＮＦＢ  ＧＲ染料で染色した。成分ａはポリプロピレン混合物の１０００ｐｐｍを占め、成分ｂと成分ａの重量比率は１．２：１であり、成分ｃはポリプロピレン混合物の５２００ｐｐｍを占める。
【０１０１】
実施例２８
ポリプロピレンチップ、成分ａ（１，３，５−トリス（４−ｔｅｒｔ−ブチル−３−ヒドロキシ−２，６−ジメチルベンジル）−１，３，５−トリアジン−２，４，６−（１Ｈ，３Ｈ，５Ｈ）−トリオン）、成分ｂ（トリス（２，４−ジ−ｔｅｒｔ−ブチルフェニル）ホスファイト）及び成分ｃ（１，３，５−トリアジン−２，４，６−トリアミン−Ｎ−Ｎ”’−［１，２−エタンジイルビス［［［４，６−ビス［ブチル（１，２，２，６，６−ペンタメチル−４−ピペリジニル）アミノ］−１，３，５−トリアジン−２−イル］イミノ］３，１−プロパンジイル］］−ビス［Ｎ’−Ｎ”−ジブチル−Ｎ’，Ｎ”−ビス（１，２，２，６，６−ペンタメチル−４−ピペリジニル）］）を混練機に投入して混練し、押し出して造粒し、最後にペレットと着色剤マスターバッチ（青色）を混合した後に溶融紡糸して着色ポリプロピレン繊維を得た。成分ａはポリプロピレン混合物の１５００ｐｐｍを占め、成分ｂと成分ａの重量比率は３．０：１であり、成分ｃはポリプロピレン混合物の５２００ｐｐｍを占める。
【０１０２】
実施例２９
ポリプロピレンチップ、成分ａ（１，３，５−トリス（４−ｔｅｒｔ−ブチル−３−ヒドロキシ−２，６−ジメチルベンジル）−１，３，５−トリアジン−２，４，６−（１Ｈ，３Ｈ，５Ｈ）−トリオン）、成分ｃ（１，３，５−トリアジン−２，４，６−トリアミン−Ｎ−Ｎ”’−［１，２−エタンジイルビス［［［４，６−ビス［ブチル（１，２，２，６，６−ペンタメチル−４−ピペリジニル）アミノ］−１，３，５−トリアジン−２−イル］イミノ］３，１−プロパンジイル］］−ビス［Ｎ’−Ｎ”−ジブチル−Ｎ’，Ｎ”−ビス（１，２，２，６，６−ペンタメチル−４−ピペリジニル）］）を混練機に投入して混練し、押し出して造粒し、最後にペレットと着色剤マスターバッチ（赤色）を混合した後に溶融紡糸して着色ポリプロピレン繊維を得た。成分ａはポリプロピレン混合物の５２０ｐｐｍを占め、成分ｃはポリプロピレン混合物の５２００ｐｐｍを占める。
【０１０３】
実施例３０
ポリプロピレンチップ、成分ａ（１，３，５−トリス（４−ｔｅｒｔ−ブチル−３−ヒドロキシ−２，６−ジメチルベンジル）−１，３，５−トリアジン−２，４，６−（１Ｈ，３Ｈ，５Ｈ）−トリオン）、成分ｂ（トリス（２，４−ジ−ｔｅｒｔ−ブチルフェニル）ホスファイト）を混練機に投入して混練し、押し出して造粒し、最後にペレットと着色剤マスターバッチ（赤色）を混合した後に溶融紡糸して着色ポリプロピレン繊維を得た。成分ａはポリプロピレン混合物の５２０ｐｐｍを占め、成分ｂと成分ａの重量比率は３．０：１である。
【０１０４】
実施例３１
ポリプロピレンチップ、成分ａ（１，３，５−トリス（４−ｔｅｒｔ−ブチル−３−ヒドロキシ−２，６−ジメチルベンジル）−１，３，５−トリアジン−２，４，６−（１Ｈ，３Ｈ，５Ｈ）−トリオン）、成分ｂ（トリス（２，４−ジ−ｔｅｒｔ−ブチルフェニル）ホスファイト）を混練機に投入して混練し、押し出して造粒し、最後にペレットと着色剤マスターバッチ（黄色）を混合した後に溶融紡糸して着色ポリプロピレン繊維を得た。成分ａはポリプロピレン混合物の５２０ｐｐｍを占め、成分ｂと成分ａの重量比率は６．０：１である。
【０１０５】
実施例３２
ポリプロピレンチップ、成分ａ（１，３，５−トリス（４−ｔｅｒｔ−ブチル−３−ヒドロキシ−２，６−ジメチルベンジル）−１，３，５−トリアジン−２，４，６−（１Ｈ，３Ｈ，５Ｈ）−トリオン）、成分ｃ（１，３，５−トリアジン−２，４，６−トリアミン−Ｎ−Ｎ”’−［１，２−エタンジイルビス［［［４，６−ビス［ブチル（１，２，２，６，６−ペンタメチル−４−ピペリジニル）アミノ］−１，３，５−トリアジン−２−イル］イミノ］３，１−プロパンジイル］］−ビス［Ｎ’−Ｎ”−ジブチル−Ｎ’，Ｎ”−ビス（１，２，２，６，６−ペンタメチル−４−ピペリジニル）］）を混練機に投入して混練し、押し出して造粒し、最後にペレットと着色剤マスターバッチ（黄色）を混合した後に溶融紡糸して着色ポリプロピレン繊維を得た。成分ａはポリプロピレン混合物の５２０ｐｐｍを占め、成分ｃはポリプロピレン混合物の４０００ｐｐｍを占める。
【０１０６】
実施例３３
ポリプロピレンチップ、成分ａ（１，３，５−トリス（４−ｔｅｒｔ−ブチル−３−ヒドロキシ−２，６−ジメチルベンジル）−１，３，５−トリアジン−２，４，６−（１Ｈ，３Ｈ，５Ｈ）−トリオン）、成分ｃ（１，３，５−トリアジン−２，４，６−トリアミン−Ｎ−Ｎ”’−［１，２−エタンジイルビス［［［４，６−ビス［ブチル（１，２，２，６，６−ペンタメチル−４−ピペリジニル）アミノ］−１，３，５−トリアジン−２−イル］イミノ］３，１−プロパンジイル］］−ビス［Ｎ’−Ｎ”−ジブチル−Ｎ’，Ｎ”−ビス（１，２，２，６，６−ペンタメチル−４−ピペリジニル）］）を混練機に投入して混練し、押し出して造粒し、最後にペレットと着色剤マスターバッチ（青色）を混合した後に溶融紡糸して着色ポリプロピレン繊維を得た。成分ａはポリプロピレン混合物の５２０ｐｐｍを占め、成分ｃはポリプロピレン混合物の５００００ｐｐｍを占める。
【０１０７】
実施例３４
ポリプロピレンチップ、成分ａ（１，３，５−トリス（４−ｔｅｒｔ−ブチル−３−ヒドロキシ−２，６−ジメチルベンジル）−１，３，５−トリアジン−２，４，６−（１Ｈ，３Ｈ，５Ｈ）−トリオン）、成分ｃ（ビス（２，２，６，６−テトラメチルピペリジニル）セバケート）を混練機に投入して混練し、押し出して造粒し、最後にペレットと着色剤マスターバッチ（赤色）を混合した後に溶融紡糸して着色ポリプロピレン繊維を得た。成分ａはポリプロピレン混合物の５２０ｐｐｍを占め、成分ｃはポリプロピレン混合物の５００００ｐｐｍを占める。
【０１０８】
実施例３５
ポリプロピレンチップ、成分ａ（１，３，５−トリス（４−ｔｅｒｔ−ブチル−３−ヒドロキシ−２，６−ジメチルベンジル）−１，３，５−トリアジン−２，４，６−（１Ｈ，３Ｈ，５Ｈ）−トリオン）、成分ｂ（トリス（２，４−ジ−ｔｅｒｔ−ブチルフェニル）ホスファイト）及び成分ｃ（ビス（２，２，６，６−テトラメチルピペリジニル）セバケート）を混練機に投入して混練し、押し出して造粒し、最後にペレットと着色剤マスターバッチ（青色）を混合した後に溶融紡糸して着色ポリプロピレン繊維を得た。成分ａはポリプロピレン混合物の５２０ｐｐｍを占め、成分ｂと成分ａの重量比率は１．２：１であり、成分ｃはポリプロピレン混合物の５００００ｐｐｍを占める。
【０１０９】
実施例３６
ポリプロピレンチップ、最終繊維に対して１０ｗｔ％のポリエステルチップ、成分ａ（１，３，５−トリス（４−ｔｅｒｔ−ブチル−３−ヒドロキシ−２，６−ジメチルベンジル）−１，３，５−トリアジン−２，４，６−（１Ｈ，３Ｈ，５Ｈ）−トリオン）、成分ｂ（トリス（２，４−ジ−ｔｅｒｔ−ブチルフェニル）ホスファイト）及び成分ｃ（１，３，５−トリアジン−２，４，６−トリアミン−Ｎ−Ｎ”’−［１，２−エタンジイルビス［［［４，６−ビス［ブチル（１，２，２，６，６−ペンタメチル−４−ピペリジニル）アミノ］−１，３，５−トリアジン−２−イル］イミノ］３，１−プロパンジイル］］−ビス［Ｎ’−Ｎ”−ジブチル−Ｎ’，Ｎ”−ビス（１，２，２，６，６−ペンタメチル−４−ピペリジニル）］）を混練機に投入して混練し、押し出して造粒し、最後にペレットを溶融紡糸してポリプロピレン繊維を得て、ＴＥＲＡＴＯＰ  ＢＬＵＥ  ＮＦＢ  ＧＲ染料で染色した。成分ａはポリプロピレン混合物の５２０ｐｐｍを占め、成分ｂと成分ａの重量比率は０．８：１であり、成分ｃはポリプロピレン混合物の５２００ｐｐｍを占める。
【０１１０】
実施例３７
ポリプロピレンチップ、最終繊維に対して１０ｗｔ％のポリエステルチップ、成分ａ（１，３，５−トリス（４−ｔｅｒｔ−ブチル−３−ヒドロキシ−２，６−ジメチルベンジル）−１，３，５−トリアジン−２，４，６−（１Ｈ，３Ｈ，５Ｈ）−トリオン）、成分ｂ（トリス（２，４−ジ−ｔｅｒｔ−ブチルフェニル）ホスファイト）及び成分ｃ（１，３，５−トリアジン−２，４，６−トリアミン−Ｎ−Ｎ”’−［１，２−エタンジイルビス［［［４，６−ビス［ブチル（１，２，２，６，６−ペンタメチル−４−ピペリジニル）アミノ］−１，３，５−トリアジン−２−イル］イミノ］３，１−プロパンジイル］］−ビス［Ｎ’−Ｎ”−ジブチル−Ｎ’，Ｎ”−ビス（１，２，２，６，６−ペンタメチル−４−ピペリジニル）］）を混練機に投入して混練し、押し出して造粒し、最後にペレットを溶融紡糸してポリプロピレン繊維を得て、ＴＥＲＡＴＯＰ  ＢＬＵＥ  ＮＦＢ  ＧＲ染料で染色した。成分ａはポリプロピレン混合物の５２０ｐｐｍを占め、成分ｂと成分ａの重量比率は３．０：１であり、成分ｃはポリプロピレン混合物の５２００ｐｐｍを占める。
【０１１１】
実施例３８
ポリプロピレンチップ、最終繊維に対して１０ｗｔ％のポリエステルチップ、成分ａ（１，３，５−トリス（４−ｔｅｒｔ−ブチル−３−ヒドロキシ−２，６−ジメチルベンジル）−１，３，５−トリアジン−２，４，６−（１Ｈ，３Ｈ，５Ｈ）−トリオン）、成分ｂ（トリス（２，４−ジ−ｔｅｒｔ−ブチルフェニル）ホスファイト）及び成分ｃ（１，３，５−トリアジン−２，４，６−トリアミン−Ｎ−Ｎ”’−［１，２−エタンジイルビス［［［４，６−ビス［ブチル（１，２，２，６，６−ペンタメチル−４−ピペリジニル）アミノ］−１，３，５−トリアジン−２−イル］イミノ］３，１−プロパンジイル］］−ビス［Ｎ’−Ｎ”−ジブチル−Ｎ’，Ｎ”−ビス（１，２，２，６，６−ペンタメチル−４−ピペリジニル）］）を混練機に投入して混練し、押し出して造粒し、最後にペレットを溶融紡糸してポリプロピレン繊維を得て、ＴＥＲＡＴＯＰ  ＢＬＵＥ  ＮＦＢ  ＧＲ染料で染色した。成分ａはポリプロピレン混合物の５２０ｐｐｍを占め、成分ｂと成分ａの重量比率は６．０：１であり、成分ｃはポリプロピレン混合物の５２００ｐｐｍを占める。
【０１１２】
実施例３９
ポリプロピレンチップ、成分ａ（１，３，５−トリス（４−ｔｅｒｔ−ブチル−３−ヒドロキシ−２，６−ジメチルベンジル）−１，３，５−トリアジン−２，４，６−（１Ｈ，３Ｈ，５Ｈ）−トリオン）、成分ｂ（トリス（２，４−ジ−ｔｅｒｔ−ブチルフェニル）ホスファイト）及び成分ｃ（ビス（１−ウンデカン−２，２，６，６−テトラメチルピペリジン−４−イル）カルボネート）を混練機に投入して混練し、押し出して造粒し、最後にペレットと着色剤マスターバッチ（黒色）を混合した後に溶融紡糸して着色ポリプロピレン繊維を得た。成分ａはポリプロピレン混合物の５２０ｐｐｍを占め、成分ｂと成分ａの重量比率は６．０：１であり、成分ｃはポリプロピレン混合物の５２００ｐｐｍを占める。
【０１１３】
比較例１
ポリプロピレンチップ、成分ａ（１，３，５−トリス（４−ｔｅｒｔ−ブチル−３−ヒドロキシ−２，６−ジメチルベンジル）−１，３，５−トリアジン−２，４，６−（１Ｈ，３Ｈ，５Ｈ）−トリオン）、成分ｂ（ポリ（ジプロピレングリコール）フェニルホスファイト）及び成分ｃ（ポリ｛［６−［（１，１，３，３−テトラメチルブチル）アミノ］］−１，３，５−トリアジン−２，４−［（２，２，６，６，−テトラメチル−ピペリジニル）イミノ］−１，６−ヘキサンジイル［（２，２，６，６−テトラメチル−４−ピペリジニル）イミノ］｝）を混練機に投入して混練し、押し出して造粒し、最後にペレットと着色剤マスターバッチ（黒色）を混合した後に溶融紡糸して着色ポリプロピレン繊維を得た。成分ａはポリプロピレン混合物の１００ｐｐｍを占め、成分ｂと成分ａの重量比率は０．８：１であり、成分ｃはポリプロピレン混合物の５０００ｐｐｍを占める。
【０１１４】
比較例２
ポリプロピレンチップ、成分ａ（１，３，５−トリス（４−ｔｅｒｔ−ブチル−３−ヒドロキシ−２，６−ジメチルベンジル）−１，３，５−トリアジン−２，４，６−（１Ｈ，３Ｈ，５Ｈ）−トリオン）、成分ｂ（ポリ（ジプロピレングリコール）フェニルホスファイト）及び成分ｃ（ポリ｛［６−［（１，１，３，３−テトラメチルブチル）アミノ］］−１，３，５−トリアジン−２，４−［（２，２，６，６，−テトラメチル−ピペリジニル）イミノ］−１，６−ヘキサンジイル［（２，２，６，６−テトラメチル−４−ピペリジニル）イミノ］｝）を混練機に投入して混練し、押し出して造粒し、最後にペレットと着色剤マスターバッチ（黒色）を混合した後に溶融紡糸して着色ポリプロピレン繊維を得た。成分ａはポリプロピレン混合物の１１００ｐｐｍを占め、成分ｂと成分ａの重量比率は１０．０：１であり、成分ｃはポリプロピレン混合物の５０００ｐｐｍを占める。
【０１１５】
比較例３
ポリプロピレンチップ、成分ａ（１，３，５−トリス（４−ｔｅｒｔ−ブチル−３−ヒドロキシ−２，６−ジメチルベンジル）−１，３，５−トリアジン−２，４，６−（１Ｈ，３Ｈ，５Ｈ）−トリオン）、成分ｂ（ポリ（ジプロピレングリコール）フェニルホスファイト）及び成分ｃ（ポリ｛［６−［（１，１，３，３−テトラメチルブチル）アミノ］］−１，３，５−トリアジン−２，４−［（２，２，６，６，−テトラメチル−ピペリジニル）イミノ］−１，６−ヘキサンジイル［（２，２，６，６−テトラメチル−４−ピペリジニル）イミノ］｝）を混練機に投入して混練し、押し出して造粒し、最後にペレットと着色剤マスターバッチ（黒色）を混合した後に溶融紡糸して着色ポリプロピレン繊維を得た。成分ａはポリプロピレン混合物の２５０００ｐｐｍを占め、成分ｂと成分ａの重量比率は３．０：１であり、成分ｃはポリプロピレン混合物の８００００ｐｐｍを占める。
【０１１６】
比較例４
ポリプロピレンチップ、成分ａ（１，３，５−トリス（４−ｔｅｒｔ−ブチル−３−ヒドロキシ−２，６−ジメチルベンジル）−１，３，５−トリアジン−２，４，６−（１Ｈ，３Ｈ，５Ｈ）−トリオン）、成分ｂ（トリス（２，４−ジ−ｔｅｒｔ−ブチルフェニル）ホスファイト）及び成分ｃ（１，３，５−トリアジン−２，４，６−トリアミン−Ｎ−Ｎ”’−［１，２−エタンジイルビス［［［４，６−ビス［ブチル（１，２，２，６，６−ペンタメチル−４−ピペリジニル）アミノ］−１，３，５−トリアジン−２−イル］イミノ］３，１−プロパンジイル］］−ビス［Ｎ’−Ｎ”−ジブチル−Ｎ’，Ｎ”−ビス（１，２，２，６，６−ペンタメチル−４−ピペリジニル）］）を混練機に投入して混練し、押し出して造粒し、最後にペレットと着色剤マスターバッチ（黒色）を混合した後に溶融紡糸して着色ポリプロピレン繊維を得た。成分ａはポリプロピレン混合物の１００ｐｐｍを占め、成分ｂと成分ａの重量比率は０．８：１であり、成分ｃはポリプロピレン混合物の５０００ｐｐｍを占める。
【０１１７】
比較例５
ポリプロピレンチップ、成分ａ（１，３，５−トリス（４−ｔｅｒｔ−ブチル−３−ヒドロキシ−２，６−ジメチルベンジル）−１，３，５−トリアジン−２，４，６−（１Ｈ，３Ｈ，５Ｈ）−トリオン）、成分ｂ（トリス（２，４−ジ−ｔｅｒｔ−ブチルフェニル）ホスファイト）及び成分ｃ（１，３，５−トリアジン−２，４，６−トリアミン−Ｎ−Ｎ”’−［１，２−エタンジイルビス［［［４，６−ビス［ブチル（１，２，２，６，６−ペンタメチル−４−ピペリジニル）アミノ］−１，３，５−トリアジン−２−イル］イミノ］３，１−プロパンジイル］］−ビス［Ｎ’−Ｎ”−ジブチル−Ｎ’，Ｎ”−ビス（１，２，２，６，６−ペンタメチル−４−ピペリジニル）］）を混練機に投入して混練し、押し出して造粒し、最後にペレットと着色剤マスターバッチ（黒色）を混合した後に溶融紡糸して着色ポリプロピレン繊維を得た。成分ａはポリプロピレン混合物の１１００ｐｐｍを占め、成分ｂと成分ａの重量比率は１０．０：１であり、成分ｃはポリプロピレン混合物の５０００ｐｐｍを占める。
【０１１８】
比較例６
ポリプロピレンチップ、成分ａ（１，３，５−トリス（４−ｔｅｒｔ−ブチル−３−ヒドロキシ−２，６−ジメチルベンジル）−１，３，５−トリアジン−２，４，６−（１Ｈ，３Ｈ，５Ｈ）−トリオン）、成分ｂ（トリス（２，４−ジ−ｔｅｒｔ−ブチルフェニル）ホスファイト）及び成分ｃ（１，３，５−トリアジン−２，４，６−トリアミン−Ｎ−Ｎ”’−［１，２−エタンジイルビス［［［４，６−ビス［ブチル（１，２，２，６，６−ペンタメチル−４−ピペリジニル）アミノ］−１，３，５−トリアジン−２−イル］イミノ］３，１−プロパンジイル］］−ビス［Ｎ’−Ｎ”−ジブチル−Ｎ’，Ｎ”−ビス（１，２，２，６，６−ペンタメチル−４−ピペリジニル）］）を混練機に投入して混練し、押し出して造粒し、最後にペレットと着色剤マスターバッチ（黒色）を混合した後に溶融紡糸して着色ポリプロピレン繊維を得た。成分ａはポリプロピレン混合物の２５０００ｐｐｍを占め、成分ｂと成分ａの重量比率は３．０：１であり、成分ｃはポリプロピレン混合物の８００００ｐｐｍを占める。
【０１１９】
比較例７
ポリプロピレンチップ、成分ａ（１，３，５−トリス（４−ｔｅｒｔ−ブチル−３−ヒドロキシ−２，６−ジメチルベンジル）−１，３，５−トリアジン−２，４，６−（１Ｈ，３Ｈ，５Ｈ）−トリオン）、成分ｂ（トリス（２，４−ジ−ｔｅｒｔ−ブチルフェニル）ホスファイト）及び成分ｃ（１，３，５−トリアジン−２，４，６−トリアミン−Ｎ−Ｎ”’−［１，２−エタンジイルビス［［［４，６−ビス［ブチル（１，２，２，６，６−ペンタメチル−４−ピペリジニル）アミノ］−１，３，５−トリアジン−２−イル］イミノ］３，１−プロパンジイル］］−ビス［Ｎ’−Ｎ”−ジブチル−Ｎ’，Ｎ”−ビス（１，２，２，６，６−ペンタメチル−４−ピペリジニル）］）を混練機に投入して混練し、押し出して造粒し、最後にペレットと着色剤マスターバッチ（黒色）を混合した後に溶融紡糸して着色ポリプロピレン繊維を得た。成分ａはポリプロピレン混合物の１１００ｐｐｍを占め、成分ｂと成分ａの重量比率は１．２：１であり、成分ｃはポリプロピレン混合物の３０００ｐｐｍを占める。
【０１２０】
【表１】
2018519432.tif 000002
【０１２１】
【表２】
2018519432.tif 000003
【０１２２】
【表３】
2018519432.tif 000004
【手続補正書】
【提出日】平成30年5月14日(2018.5.14)
【手続補正１】
【補正対象書類名】特許請求の範囲
【補正対象項目名】全文
【補正方法】変更
【補正の内容】
【特許請求の範囲】
【請求項１】
着色ポリプロピレン繊維であって、前記ポリプロピレン繊維は成分ａのヒンダードフェノール系酸化防止剤及び成分ｂのホスファイト系酸化防止剤及び／又は成分ｃのヒンダードアミン系酸化防止剤を含み、成分ａは着色ポリプロピレン繊維の４００〜１５０００ｐｐｍを占め、成分ｂを含有する場合、成分ｂと成分ａの重量比率は０．８〜６．０：１であり、成分ｃを含有する場合、成分ｃは着色ポリプロピレン繊維の４０００〜５００００ｐｐｍを占めることを特徴とする、着色ポリプロピレン繊維。
【請求項２】
前記成分ａは着色ポリプロピレン繊維の１１００〜１５０００ｐｐｍを占め、着色ポリプロピレン繊維のＬ値は２０未満であることを特徴とする、請求項１に記載の着色ポリプロピレン繊維。
【請求項３】
前記成分ａは着色ポリプロピレン繊維の４００ｐｐｍ以上、１１００ｐｐｍ未満を占め、着色ポリプロピレン繊維のＬ値は２０〜７５であることを特徴とする、請求項１に記載の着色ポリプロピレン繊維。
【請求項４】
前記成分ａは着色ポリプロピレン繊維の５００〜８０００ｐｐｍを占めることを特徴とする、請求項１に記載の着色ポリプロピレン繊維。
【請求項５】
前記成分ｂと成分ａの重量比率は０．８〜４．０：１であることを特徴とする、請求項１又は２に記載の着色ポリプロピレン繊維。
【請求項６】
前記成分ｃは着色ポリプロピレン繊維の４０００〜２００００ｐｐｍを占めることを特徴とする、請求項１又は２に記載の着色ポリプロピレン繊維。
【請求項７】
該着色ポリプロピレン繊維は成分ａ、成分ｂ及び成分ｃを含むことを特徴とする、請求項１に記載の着色ポリプロピレン繊維。
【請求項８】
前記成分ａのヒンダードフェノール系酸化防止剤は、ペンタエリスリトールテトラキス［β−（３，５−ジ−ｔｅｒｔ−ブチル−４−ヒドロキシフェニル）プロピオネート］、ステアリル−β−（３，５−ジ−ｔ−ブチル−４−ヒドロキシフェニル）プロピオネート、１，３，５−トリメチル−２，４，６−トリス（３，５−ジ−ｔｅｒｔ−ブチル−４−ヒドロキシベンジル）ベンゼン又は１，３，５−トリス（４−ｔｅｒｔ−ブチル−３−ヒドロキシ−２，６−ジメチルベンジル）−１，３，５−トリアジン−２，４，６−（１Ｈ，３Ｈ，５Ｈ）−トリオンのうちの少なくとも１種であることを特徴とする、請求項１に記載の着色ポリプロピレン繊維。
【請求項９】
前記成分ｂのホスファイト系酸化防止剤は、ポリ（ジプロピレングリコール）フェニルホスファイト、ビス（２，６−ジ−ｔｅｒｔ−ブチル−４−メチルフェニル）ペンタエリスリトールジホスフェート、トリス（２，４−ジ−ｔｅｒｔ−ブチルフェニル）ホスファイト、ビス（２，４，６−トリ−ｔｅｒｔ−ブチルフェニル）ペンタエリスリトールジホスファイト、テトラ（２，４−ジ−ｔｅｒｔ−ブチルフェノール）−４，４’−ビフェニルジホスファイト又は３，９−ビスオクタデシルオキシ−２，４，８，１０−テトラオキサ−３，９−ジホスファスピロ［５．５］ウンデカンのうちの少なくとも１種であることを特徴とする、請求項１に記載の着色ポリプロピレン繊維。
【請求項１０】
前記成分ｃのヒンダードアミン系酸化防止剤は、ポリ｛［６−［（１，１，３，３−テトラメチルブチル）アミノ］］−１，３，５−トリアジン−２，４−［（２，２，６，６−テトラメチル−ピペリジニル）イミノ］−１，６−ヘキサンジイル［（２，２，６，６−テトラメチル−４−ピペリジニル）イミノ］｝、ポリコハク酸（４−ヒドロキシエチル−２，２，６，６−テトラメチル−１−ピペリジンエタノール）、ＮＩ，ＮＩＩ，ＮＩＩＩ，ＮＩＶ−テトラ（２，４−ビス（Ｎ−１，２，２，６，６−ペンタメチル−４−ピペリジニル）イミノ−ｎ）））−ブチルアミノ）−１，３，５−トリアジン−６−イル）−４，７−ジアゼカン−１，１０−ジアミン、ビス（１−ウンデカン−２，２，６，６−テトラメチルピペリジン−４−イル）カルボネート又は１，３，５−トリアジン−２，４，６−トリアミン−Ｎ−Ｎ”’−［１，２−エタンジイルビス［［［４，６−ビス［ブチル（１，２，２，６，６−ペンタメチル−４−ピペリジニル）アミノ］−１，３，５−トリアジン−２−イル］イミノ］３，１−プロパンジイル］］−ビス［Ｎ’−Ｎ”−ジブチル−Ｎ’，Ｎ”−ビス（１，２，２，６，６−ペンタメチル−４−ピペリジニル）］のうちの少なくとも１種であることを特徴とする、請求項１に記載の着色ポリプロピレン繊維。
【請求項１１】
請求項１に記載の着色ポリプロピレン繊維の製造方法であって、ポリプロピレンと、成分ａのヒンダードフェノール系酸化防止剤及び成分ｂのホスファイト系酸化防止剤及び／又は成分ｃのヒンダードアミン系酸化防止剤とを均一に混合して、押し出して造粒し、着色ポリプロピレン混合物を得ることと、次に着色ポリプロピレン混合物を溶融紡糸して着色ポリプロピレン繊維を得ることと、を含み、成分ａはポリプロピレン混合物の４００〜１５０００ｐｐｍを占め、成分ｂを添加する場合、成分ｂと成分ａの重量比率は０．８〜６．０：１であり、成分ｃを添加する場合、成分ｃはポリプロピレン混合物の４０００〜５００００ｐｐｍを占めることを特徴とする、請求項１に記載の着色ポリプロピレン繊維の製造方法。
【手続補正２】
【補正対象書類名】明細書
【補正対象項目名】００１２
【補正方法】変更
【補正の内容】
【００１２】
前記成分ａのヒンダードフェノール系酸化防止剤は、好ましくはペンタエリスリトールテトラキス［β−（３，５−ジ−ｔｅｒｔ−ブチル−４−ヒドロキシフェニル）プロピオネート］、ステアリル−β−（３，５−ジ−ｔ−ブチル−４−ヒドロキシフェニル）プロピオネート、１，３，５−トリメチル−２，４，６−トリス（３，５−ジ−ｔｅｒｔ−ブチル−４−ヒドロキシベンジル）ベンゼン又は１，３，５−トリス（４−ｔｅｒｔ−ブチル−３−ヒドロキシ−２，６−ジメチルベンジル）−１，３，５−トリアジン−２，４，６−（１Ｈ，３Ｈ，５Ｈ）−トリオンのうちの少なくとも１種である。
【手続補正３】
【補正対象書類名】明細書
【補正対象項目名】００１４
【補正方法】変更
【補正の内容】
【００１４】
前記成分ｃのヒンダードアミン系酸化防止剤は、好ましくはポリ｛［６−［（１，１，３，３−テトラメチルブチル）アミノ］］−１，３，５−トリアジン−２，４−［（２，２，６，６−テトラメチル−ピペリジニル）イミノ］−１，６−ヘキサンジイル［（２，２，６，６−テトラメチル−４−ピペリジニル）イミノ］｝、ポリコハク酸（４−ヒドロキシエチル−２，２，６，６−テトラメチル−１−ピペリジンエタノール）、ＮI，ＮII，ＮIII，ＮIV−テトラ（２，４−ビス（Ｎ−１，２，２，６，６−ペンタメチル−４−ピペリジニル）イミノ−ｎ）））−ブチルアミノ）−１，３，５−トリアジン−６−イル）−４，７−ジアゼカン−１，１０−ジアミン、ビス（１−ウンデカン−２，２，６，６−テトラメチルピペリジン−４−イル）カルボネート又は１，３，５−トリアジン−２，４，６−トリアミン−Ｎ−Ｎ”’−［１，２−エタンジイルビス［［［４，６−ビス［ブチル（１，２，２，６，６−ペンタメチル−４−ピペリジニル）アミノ］−１，３，５−トリアジン−２−イル］イミノ］３，１−プロパンジイル］］−ビス［Ｎ’−Ｎ”−ジブチル−Ｎ’，Ｎ”−ビス（１，２，２，６，６−ペンタメチル−４−ピペリジニル）］のうちの少なくとも１種である。
【手続補正４】
【補正対象書類名】明細書
【補正対象項目名】００２９
【補正方法】変更
【補正の内容】
【００２９】
前記成分ｃのヒンダードアミン系酸化防止剤については、特に限定がなく、ビス（１，２，２，６，６−ペンタメチル−４−ピペリジニル）セバケート、３−（２，２，６，６−テトラメチルピペリジン−４−アミノイル）プロピオン酸ラウリル、２−（３’，５’−ジ−ｔｅｒｔ−ブチル−２’−ヒドロキシフェニル）−５−クロロベンゾトリアゾール、２，４，６−トリクロロ−１，３，５−トリアジン、Ｎ−ブチル−１−ブチルアミン、Ｎ−ブチル−２，２，６，６−テトラメチル−４−ピペリジンアミン、ポリ｛［６−［（１，１，３，３−テトラメチルブチル）アミノ］］−１，３，５−トリアジン−２，４−［（２，２，６，６−テトラメチル−ピペリジニル）イミノ］−１，６−ヘキサンジイル［（２，２，６，６−テトラメチル−４−ピペリジニル）イミノ］｝、ポリコハク酸（４−ヒドロキシエチル−２，２，６，６−テトラメチル−１−ピペリジンエタノール）、ＮI，ＮII，ＮIII，ＮIV−テトラ（２，４−ビス（Ｎ−１，２，２，６，６−ペンタメチル−４−ピペリジニル）イミノ−ｎ）））−ブチルアミノ）−１，３，５−トリアジン−６−イル）−４，７−ジアゼカン−１，１０−ジアミン、ビス（２，２，６，６−テトラメチルピペリジニル）セバケート又は１，３，５−トリアジン−２，４，６−トリアミン−Ｎ−Ｎ”’−［１，２−エタンジイルビス［［［４，６−ビス［ブチル（１，２，２，６，６−ペンタメチル−４−ピペリジニル）アミノ］−１，３，５−トリアジン−２−イル］イミノ］３，１−プロパンジイル］］−ビス［Ｎ’−Ｎ”−ジブチル−Ｎ’，Ｎ”−ビス（１，２，２，６，６−ペンタメチル−４−ピペリジニル）］、ビス（１−ウンデカン−２，２，６，６−テトラメチルピペリジン−４−イル）カルボネート又は１，３，５−トリアジン−２，４，６−トリアミン−Ｎ−Ｎ”’−［１，２−エタンジイルビス［［［４，６−ビス［ブチル（１，２，２，６，６−ペンタメチル−４−ピペリジニル）アミノ］−１，３，５−トリアジン−２−イル］イミノ］３，１−プロパンジイル］］−ビス［Ｎ’−Ｎ”−ジブチル−Ｎ’，Ｎ”−ビス（１，２，２，６，６−ペンタメチル−４−ピペリジニル）］のうちの少なくとも１種であってもよい。その中でも、好ましくはポリ｛［６−［（１，１，３，３−テトラメチルブチル）アミノ］］−１，３，５−トリアジン−２，４−［（２，２，６，６−テトラメチル−ピペリジニル）イミノ］−１，６−ヘキサンジイル［（２，２，６，６−テトラメチル−４−ピペリジニル）イミノ］｝、ポリコハク酸（４−ヒドロキシエチル−２，２，６，６−テトラメチル−１−ピペリジンエタノール）、ＮI，ＮII，ＮIII，ＮIV−テトラ（２，４−ビス（Ｎ−１，２，２，６，６−ペンタメチル−４−ピペリジニル）イミノ−ｎ）））−ブチルアミノ）−１，３，５−トリアジン−６−イル）−４，７−ジアゼカン−１，１０−ジアミン、１，３，５−トリアジン−２，４，６−トリアミン−Ｎ−Ｎ”’−［１，２−エタンジイルビス［［［４，６−ビス［ブチル（１，２，２，６，６−ペンタメチル−４−ピペリジニル）アミノ］−１，３，５−トリアジン−２−イル］イミノ］３，１−プロパンジイル］］−ビス［Ｎ’−Ｎ”−ジブチル−Ｎ��，Ｎ”−ビス（１，２，２，６，６−ペンタメチル−４−ピペリジニル）］又はビス（１−ウンデカン−２，２，６，６−テトラメチルピペリジン−４−イル）カルボネートのうちの少なくとも１種である。成分ｃは、より好ましくは、１，３，５−トリアジン−２，４，６−トリアミン−Ｎ−Ｎ”’−［１，２−エタンジイルビス［［［４，６−ビス［ブチル（１，２，２，６，６−ペンタメチル−４−ピペリジニル）アミノ］−１，３，５−トリアジン−２−イル］イミノ］３，１−プロパンジイル］］−ビス［Ｎ’−Ｎ”−ジブチル−Ｎ’，Ｎ”−ビス（１，２，２，６，６−ペンタメチル−４−ピペリジニル）］であり、成分ａ及び成分ｂと併用する場合は、紡糸温度は２６０℃以下である。
【手続補正５】
【補正対象書類名】明細書
【補正対象項目名】００３３
【補正方法】変更
【補正の内容】
【００３３】
前記着色剤は顔料であっても、染料であってもよく、本発明では、顔料や染料の種類について特に限定がなく、重合体用の各種の顔料や染料であってもよく、たとえば、カーボンブラック、チタン白、カドミウムレッド、群菁（ウルトラマリン）、フタロシアニングリーン、フタロシアニンブルー、パーマネントレッド、亜鉛黄、ハンザイエロー、ＴＥＲＡＴＯＰ  ＢＬＵＥ  ＮＦＢ  ＧＲ、ＴＥＲＡＴＯＰ  ＲＥＤ  ＮＦＲ、ＴＥＲＡＴＯＰ
ＹＥＬＬＯＷ  ＮＦＧ、ＴＥＲＡＳＩＬ  ＢＬＡＣＫ  ＷＷ−ＫＳＮ等が挙げられる。ポリプロピレンにおける着色剤の含有量についても特に限定がなく、従来技術の公知範囲内で、用途又は市場のニーズに応じて適宜調整することができる。また、着色剤の導入方法と時点についても特に限定がなく、たとえば、導入方法としては、着色剤を直接添加してもよく、着色剤を含有するマスターバッチを添加してもよく、導入時点としては、ポリプロピレンと酸化防止剤の混合時に一括して添加してもよいし、ポリプロピレンと酸化防止剤を混合して押し出した後に添加して混合し、次に溶融紡糸してもよい。
【手続補正６】
【補正対象書類名】明細書
【補正対象項目名】００６４
【補正方法】変更
【補正の内容】
【００６４】
（１）ポリ｛［６−［（１，１，３，３−テトラメチルブチル）アミノ］］−１，３，５−トリアジン−２，４−［（２，２，６，６−テトラメチル−ピペリジニル）イミノ］−１，６−ヘキサンジイル［（２，２，６，６−テトラメチル−４−ピペリジニル）イミノ］｝（略語：ＨＳ９４４）、
【手続補正７】
【補正対象書類名】明細書
【補正対象項目名】００７４
【補正方法】変更
【補正の内容】
【００７４】
実施例１
ポリプロピレンチップ、成分ａ（１，３，５−トリス（４−ｔｅｒｔ−ブチル−３−ヒドロキシ−２，６−ジメチルベンジル）−１，３，５−トリアジン−２，４，６−（１Ｈ，３Ｈ，５Ｈ）−トリオン）、成分ｂ（ポリ（ジプロピレングリコール）フェニルホスファイト）、成分ｃ（ポリ｛［６−［（１，１，３，３−テトラメチルブチル）アミノ］］−１，３，５−トリアジン−２，４−［（２，２，６，６−テトラメチル−ピペリジニル）イミノ］−１，６−ヘキサンジイル［（２，２，６，６−テトラメチル−４−ピペリジニル）イミノ］｝）及び着色剤のマスターバッチ（黒色）を混練機に投入して混練し、押し出して造粒し、最後にペレットを溶融紡糸して着色ポリプロピレン繊維を得た。成分ａはポリプロピレン混合物の１１００ｐｐｍを占め、成分ｂと成分ａの重量比率は０．８：１であり、成分ｃはポリプロピレン混合物の５００００ｐｐｍを占める。
【手続補正８】
【補正対象書類名】明細書
【補正対象項目名】０１１３
【補正方法】変更
【補正の内容】
【０１１３】
比較例１
ポリプロピレンチップ、成分ａ（１，３，５−トリス（４−ｔｅｒｔ−ブチル−３−ヒドロキシ−２，６−ジメチルベンジル）−１，３，５−トリアジン−２，４，６−（１Ｈ，３Ｈ，５Ｈ）−トリオン）、成分ｂ（ポリ（ジプロピレングリコール）フェニルホスファイト）及び成分ｃ（ポリ｛［６−［（１，１，３，３−テトラメチルブチル）アミノ］］−１，３，５−トリアジン−２，４−［（２，２，６，６−テトラメチル−ピペリジニル）イミノ］−１，６−ヘキサンジイル［（２，２，６，６−テトラメチル−４−ピペリジニル）イミノ］｝）を混練機に投入して混練し、押し出して造粒し、最後にペレットと着色剤マスターバッチ（黒色）を混合した後に溶融紡糸して着色ポリプロピレン繊維を得た。成分ａはポリプロピレン混合物の１００ｐｐｍを占め、成分ｂと成分ａの重量比率は０．８：１であり、成分ｃはポリプロピレン混合物の５０００ｐｐｍを占める。
【手続補正９】
【補正対象書類名】明細書
【補正対象項目名】０１１４
【補正方法】変更
【補正の内容】
【０１１４】
比較例２
ポリプロピレンチップ、成分ａ（１，３，５−トリス（４−ｔｅｒｔ−ブチル−３−ヒドロキシ−２，６−ジメチルベンジル）−１，３，５−トリアジン−２，４，６−（１Ｈ，３Ｈ，５Ｈ）−トリオン）、成分ｂ（ポリ（ジプロピレングリコール）フェニルホスファイト）及び成分ｃ（ポリ｛［６−［（１，１，３，３−テトラメチルブチル）アミノ］］−１，３，５−トリアジン−２，４−［（２，２，６，６−テトラメチル−ピペリジニル）イミノ］−１，６−ヘキサンジイル［（２，２，６，６−テトラメチル−４−ピペリジニル）イミノ］｝）を混練機に投入して混練し、押し出して造粒し、最後にペレットと着色剤マスターバッチ（黒色）を混合した後に溶融紡糸して着色ポリプロピレン繊維を得た。成分ａはポリプロピレン混合物の１１００ｐｐｍを占め、成分ｂと成分ａの重量比率は１０．０：１であり、成分ｃはポリプロピレン混合物の５０００ｐｐｍを占める。 
【手続補正１０】
【補正対象書類名】明細書
【補正対象項目名】０１１５
【補正方法】変更
【補正の内容】
【０１１５】
比較例３
ポリプロピレンチップ、成分ａ（１，３，５−トリス（４−ｔｅｒｔ−ブチル−３−ヒドロキシ−２，６−ジメチルベンジル）−１，３，５−トリアジン−２，４，６−（１Ｈ，３Ｈ，５Ｈ）−トリオン）、成分ｂ（ポリ（ジプロピレングリコール）フェニルホスファイト）及び成分ｃ（ポリ｛［６−［（１，１，３，３−テトラメチルブチル）アミノ］］−１，３，５−トリアジン−２，４−［（２，２，６，６−テトラメチル−ピペリジニル）イミノ］−１，６−ヘキサンジイル［（２，２，６，６−テトラメチル−４−ピペリジニル）イミノ］｝）を混練機に投入して混練し、押し出して造粒し、最後にペレットと着色剤マスターバッチ（黒色）を混合した後に溶融紡糸して着色ポリプロピレン繊維を得た。成分ａはポリプロピレン混合物の２５０００ｐｐｍを占め、成分ｂと成分ａの重量比率は３．０：１であり、成分ｃはポリプロピレン混合物の８００００ｐｐｍを占める。
【国際調査報告】
2018519432.tif 000005
2018519432.tif 000006
2018519432.tif 000007
2018519432.tif 000008
2018519432.tif 000009
2018519432.tif 000010
2018519432.tif 000011